(57)【要約】【課題】基板上に層を形成する材料として優れた耐熱性を有する積層用樹脂組成物、及び、該積層用樹脂組成物からなる層を基材上に形成して得られる、優れた耐熱性を有する積層体を提供する。特に、樹脂組成物の溶液（１液）を下塗りせずに基板にコーティングする作業において、基板との密着性を高く維持できる積層用樹脂組成物を提供する。【解決手段】基材上に層を形成する材料として用いられる樹脂組成物であって、該樹脂組成物は、分子内に１以上のオキシラン環を有するオキシラン化合物、シランカップリング剤、及び、色素を含み、該オキシラン化合物は、水酸基及び／又はエステル基を有するオキシラン化合物を含み、該シランカップリング剤は、アミノ基を有するシランカップリング剤を含む積層用樹脂組成物。【選択図】なし【特許請求の範囲】
【請求項１】
基材上に層を形成する材料として用いられる樹脂組成物であって、
該樹脂組成物は、分子内に１以上のオキシラン環を有するオキシラン化合物、シランカップリング剤、及び、色素を含み、該オキシラン化合物は、水酸基及び／又はエステル基を有するオキシラン化合物を含み、該シランカップリング剤は、アミノ基を有するシランカップリング剤を含むことを特徴とする積層用樹脂組成物。
【請求項２】
前記シランカップリング剤の含有量が、前記オキシラン化合物１００質量％に対して、０．１〜２０質量％であることを特徴とする請求項１に記載の積層用樹脂組成物。
【請求項３】
前記積層用樹脂組成物は、更にカチオン硬化触媒を含むことを特徴とする請求項１又は２に記載の積層用樹脂組成物。
【請求項４】
前記アミノ基を有するシランカップリング剤は一級アミノ基を有するシランカップリング剤であることを特徴とする請求項１〜３のいずれかに記載の積層用樹脂組成物。
【請求項５】
前記積層用樹脂組成物は、コーティング用であることを特徴とする請求項１〜４のいずれかに記載の積層用樹脂組成物。
【請求項６】
請求項１〜５のいずれかに記載の積層用樹脂組成物からなる層を基材上に形成して得られることを特徴とする積層体。
【請求項７】
請求項６に記載の積層体を含むことを特徴とする光選択透過フィルター。
【請求項８】
請求項６に記載の積層体を含むことを特徴とする撮像素子。
【発明の詳細な説明】
【技術分野】
【０００１】
本発明は、積層用樹脂組成物及びその用途に関する。より詳しくは、基材上に層を形成する材料として用いられる樹脂組成物、該樹脂組成物からなる層を基材上に形成して得られる積層体、光選択透過フィルター及び撮像素子に関する。
【背景技術】
【０００２】
近年、表示素子や撮像素子等の光学デバイス等、種々の分野においては、多機能化を図るため、ガラス等からなる基板上に様々な層を形成した積層構造の部材・材料（積層体又は積層物とも称す）が広く用いられるようになっている。基板上に形成する層としては、例えば、タッチパネル等に用いられるＩＴＯ（インジウム・スズ複合酸化物）透明導電層、撮像素子における光学ノイズを低減させる赤外線（ＩＲ）カット層、基板表面での光の反射を低減させる反射防止（ＡＲ）層等が挙げられる。
【０００３】
撮像素子は、固体撮像素子又はイメージセンサチップとも称され、被写体の光を電気信号に変換し、電気信号として出力する電子部品であり、例えば、携帯電話用カメラ、デジタルカメラ、車載用カメラ、監視カメラ、表示素子（ＬＥＤ等）等に使用されている。このような撮像素子は、通常、ＣＣＤ（Charge  Coupled  Device）やＣＭＯＳ（Complementary  Metal-Oxide  Semiconductor）等の検出素子（センサー）及びレンズを備えた構成からなるが、多機能化及び高性能化を図るため、画像処理等の妨げとなる光学ノイズの低減への要求が高まっている。
【０００４】
撮像素子における光学ノイズの低減は、従来、銅イオンをドープさせたブルーガラス等の吸収ガラスや、光学ノイズを低減させる光吸収機能又は反射機能を樹脂成分にもたせた樹脂フィルター等を備えることで行われてきた。しかし、吸収ガラスは耐熱性に非常に優れるものの、クラック（割れ）やチッピング（欠け）が生じやすく、加工性が充分ではない。他方、樹脂フィルターはクラックやチッピングの発生を抑制できるうえ、加工性にも優れるが、その一方で、ガラスに比べると耐熱性は充分ではなく、線膨張による反りの発生も否めない。そこで近年では、ガラス等の基板上に光吸収機能や反射機能を有する層を形成した、積層構造の光学フィルターの開発が進められている。
【０００５】
従来の積層構造の光学フィルター等としては、例えば、ガラス基板上に、光吸収剤を含む第１の層と屈折率の異なる第２の層とを具備する光吸収フィルター（特許文献１参照）；ポリエステルフィルム基材等の透明基板に、樹脂バインダ及び近赤外線吸収色素からなる有機膜層と、無機膜層とを形成した近赤外線吸収フィルタ（特許文献２参照）；ガラス基板上に、フタロシアニン化合物を含有する着色硬化性組成物からなる着色膜を有するカラーフィルタ（特許文献３参照）；ガラス基板上に、液状樹脂組成物等からなる有機高分子層と、誘電体多層膜からなる近赤外線反射膜とを有する近赤外線カットフィルタ（特許文献４参照）；ガラス基板上に、近赤外線吸収剤を含有する樹脂層を有する積層板を含み、所定の透過率を示す近赤外線カットフィルター（特許文献５参照）；基板上に、バインダー樹脂及び赤外線遮蔽材を含む固体撮像素子用硬化性組成物より形成される層を有する固体撮像素子（特許文献６参照）；等が開示されている。
【先行技術文献】
【特許文献】
【０００６】
【特許文献１】特開２００８−５１９８５号公報
【特許文献２】特開２００６−１０６５７０号公報
【特許文献３】特開２０１２−１６７１４５号公報
【特許文献４】特開２０１３−５０５９３号公報
【特許文献５】特開２０１２−１０３３４０号公報
【特許文献６】特開２０１２−１８９６３２号公報
【発明の概要】
【発明が解決しようとする課題】
【０００７】
上述したように、近年では、基材上にＩＲカット層等を形成した積層体の開発が進んでおり、それを得るための積層用材料の検討がなされている。
【０００８】
ところで、基板上にＩＲカット層等の層を形成する際は、緻密な層を形成する観点から、高温で蒸着する方法が望まれている。そのため、基材上に形成する層の材料（積層用材料）には、高い耐熱性が求められている。
【０００９】
また、例えば、デジタルカメラモジュール等の撮像素子は、携帯電話等に搭載されるために小型化が進み、低コスト化も求められているため、撮像レンズとして従来の無機ガラスに代わって樹脂レンズの採用が進んでいる。このような部材の実装工程においては、低コスト化を実現するため、半田リフロー方式を採用することが主流となっている。そのため、レンズ等の表面に形成する層の材料には、その硬化物（成形体）がリフロー工程に耐え得る耐熱性を有することが求められる。
【００１０】
上記のように、特許文献１〜６では、多層構造のＩＲカットフィルター等が提案されている。しかしながら、従来の技術には、上述したような高温蒸着を行う際の耐熱性及びリフロー工程における耐熱性等の特性に優れた成形体を与える樹脂組成物について、更に検討する余地があった。
【００１１】
また、特許文献３では、基板上に必要により、上部の層との密着改良、物質の拡散防止、或いは表面の平坦化のために、下塗り層を設けてもよいと記載されているように、密着性を高くするために、アンダーコーティングなどの工夫をすることが記載されている。従って、そのような下塗り層を設けなくても密着性を高めることができる樹脂組成物についても検討の余地があった。
【００１２】
本発明は、上記現状に鑑みてなされたものであり、基材上に層を形成する材料として優れた耐熱性と密着性を有する積層用樹脂組成物、及び、該積層用樹脂組成物からなる層を基材上に形成して得られる、優れた耐熱性および密着性を有する積層体を提供することを目的とする。特に、樹脂組成物の溶液（１液）を下塗りせずに基板にコーティングしても、基板との密着性を高く維持できる積層用樹脂組成物（特に撮像素子用途）を提供することを目的とする。本発明はまた、このような積層体を用いた光選択透過フィルター及び撮像素子を提供することも目的とする。
【課題を解決するための手段】
【００１３】
本発明者等は、基材（基板とも称す）上に層を形成する材料としての積層用樹脂組成物について種々検討したところ、樹脂組成物が、分子内に１以上のオキシラン環を有し、更に水酸基及び／又はエステル基を有するオキシラン化合物と、アミノ基を有するシランカップリング剤と、色素（好ましくは６００〜９００ｎｍの波長域に吸収極大を有する色素）とを含むものであると、該樹脂組成物が耐熱性、密着性に優れ、基材上に高温蒸着により層を形成するための材料として好適に用いることができることを見いだした。さらには撮像素子用に好適であることを見いだした。また、このような樹脂組成物を基材上に積層して得られた積層構造の硬化物（積層体又は積層物とも称す）が、リフロー工程に耐え得る耐熱性を有するものとなることを見いだした。そして、このような積層体を含む光選択透過フィルター及び撮像素子が、光学分野やオプトデバイス分野に極めて有用であることを見いだし、上記課題をみごとに解決することができることに想到し、本発明に到達した。
【００１４】
すなわち本発明は、基材上に層を形成する材料として用いられる樹脂組成物であって、該樹脂組成物は、分子内に１以上のオキシラン環を有するオキシラン化合物、シランカップリング剤、及び、色素を含み、該オキシラン化合物は、水酸基及び／又はエステル基を有するオキシラン化合物を含み、該シランカップリング剤は、アミノ基を有するシランカップリング剤を含む積層用樹脂組成物である。
【００１５】
本発明はまた、上記積層用樹脂組成物からなる層を基材上に形成して得られる積層体でもある。
【００１６】
本発明は更に、上記積層体を含む光選択透過フィルターでもある。
【００１７】
本発明はそして、上記積層体を含む撮像素子でもある。
【発明の効果】
【００１８】
本発明の積層用樹脂組成物は、上述のような構成であるので、成膜性、接着性、耐熱性、耐湿熱性、耐温度衝撃性に優れた硬化物（積層体）を与えることができるものである。特に、樹脂組成物の溶液（１液）を下塗りせずに基板にコーティングしても基板との密着性を高く維持できるので作業性を向上できるものである。このような積層体は、光学材料等の各種用途に好適に適用でき、特にＩＲカットフィルターを構成する材料として有用である。
【発明を実施するための形態】
【００１９】
以下に本発明を詳述する。なお、以下において記載する本発明の個々の好ましい形態を２又は３以上組み合わせたものもまた、本発明の好ましい形態である。
本明細書中、「吸収極大」とは、波長と吸光度との関係を、Ｘ軸とＹ軸との２次元グラフ
（但し、Ｘ軸を波長とし、Ｙ軸を吸光度とする）で表した場合に、吸光度が増加から減少
に転じる頂点を意味し、この頂点の波長を「吸収極大波長」という。また、吸収極大波長
（吸収ピーク波長とも称す）の中で、吸光度が最大のものを、「最大吸収波長」又は「最
大吸収ピーク波長」と称す。
「吸収幅（吸収帯幅とも称す）」とは、任意の透過強度における波長幅である。吸収幅が
広い（大きい）と、光選択透過性により優れ、また、反射膜の設計条件が広がるために光
選択透過フィルター（赤外線カットフィルター等）の製造が容易になる。
【００２０】
なお、範囲を表す「Ａ〜Ｂ」は「Ａ以上Ｂ以下」を意味する。
〔積層用樹脂組成物〕
本発明の積層用樹脂組成物（単に「樹脂組成物」とも称す）は、分子内に１以上のオキシラン環を有する特定のオキシラン化合物、特定のシランカップリング剤、及び、色素を必須成分とするが、本発明の効果を妨げない範囲でその他の成分を含有してもよく、これらの成分はそれぞれ１種又は２種以上を用いることができる。コーティング用（１液型）であることが好ましく、（固体）撮像素子用であることが好ましく、ガラス基板への積層用樹脂組成物であることが好ましい。
−色素−
本発明の積層用樹脂組成物において、色素は、任意の波長域に吸収極大を有する色素を選択することができる。例えば、６００〜９００ｎｍの波長域に吸収極大を有する色素（以下、特定色素とも称す）を含むことが好ましい。このような色素を含むことで、特に７８０ｎｍ〜１０μｍの赤外線を低減でき、これに起因する光学ノイズを除去することが可能となる。本発明では、このように吸収極大が６００〜９００ｎｍと、従来の近赤外線吸収剤の中でも短波長側に吸収極大を有する色素を含むことが好ましい。これによって、可視光透過率が高く、かつ近赤外領域の遮断性能に優れるという、光学ノイズ低減のために好適な性能が得られることになる。上記特定色素としてさらに好ましくは、６００〜８００ｎｍの波長域に吸収極大を有する色素であり、より好ましくは６５０〜７５０ｎｍの波長域に吸収極大を有する色素である。
【００２１】
上記特定色素は、６００〜９００ｎｍの波長域に吸収極大を複数有していてもよい。６００〜９００ｎｍの波長域における吸収極大のうち、最も短波長側の吸収極大が６５０〜７５０ｎｍの波長域にあることが好ましい。上記特定色素はまた、４００ｎｍ以上、６００ｎｍ未満の波長域に実質的に吸収極大を持たないものであることが好ましい。
【００２２】
上記樹脂組成物において、色素は、樹脂組成物中に分散又は溶解されていることが好ましい。より好ましくは、樹脂組成物中に色素が溶解して含有されてなる形態である。すなわち、色素が樹脂組成物に含まれる樹脂成分や溶媒に溶解するものであることが好ましい。
色素は、１種又は２種以上を使用することができる。
【００２３】
上記樹脂組成物に含まれる色素は、分子内にπ電子結合を有する色素が好ましい。分子内にπ電子結合を有する色素としては、芳香環を含む化合物であることが好適である。より好ましくは、１分子内に２個以上の芳香環を含む化合物である。
【００２４】
なお、上記分子内にπ電子結合を有する色素が、上述した波長域に吸収極大を有するものであること、すなわち特定色素であること、が特に好ましい。
【００２５】
上記分子内にπ電子結合を有する色素としては、例えば、フタロシアニン系色素、ポルフィリン系色素、シアニン系色素、クアテリレン系色素、スクアリリウム系色素、ナフタロシアニン系色素、ニッケル錯体系色素、銅イオン系色素等が挙げられ、これらの１種又は２種以上を使用することができる。耐熱性、耐候性、透過性、本発明の樹脂組成物の相溶性の観点から、特に、フタロシアニン系化合物及び／又はスクアリリウム系化合物が好適である。
【００２６】
耐熱性の観点で、より好ましくは、フタロシアニン系化合物（フタロシアニン系色素）である。
【００２７】
上記フタロシアニン系化合物としては、金属フタロシアニン錯体が好適であり、例えば、銅、亜鉛、インジウム、コバルト、バナジウム、鉄、ニッケル、錫、銀、マグネシウム、ナトリウム、リチウム、鉛等の金属元素を中心金属とする金属フタロシアニン錯体が挙げられる。これらの金属元素の中でも、溶解性又は分散性（例えば、樹脂成分への溶解又は分散性）、可視光透過性、耐光性がより優れることから、銅、バナジウム及び亜鉛のいずれか１以上を中心金属とするものが好ましい。すなわち中心金属として好ましくは銅、亜鉛又はバナジウムであり、より好ましくは銅及び亜鉛である。銅を用いたフタロシアニンは、どのような樹脂成分（バインダー樹脂）に分散させても光による劣化がなく、非常に優れた耐光性を有する。また、亜鉛を中心金属とするフタロシアニン錯体（フタロシアニン系色素）は、樹脂成分に対する溶解性に優れ、光選択透過性がより高い積層体（特に、近赤外線カットフィルター）が得られ易いため、好適である。
【００２８】
上記フタロシアニン系化合物の中でも特に好ましくは、下記一般式（Ｉ）で表される化合物である。このような化合物を含む樹脂組成物を用いると、クラックやチッピング、反りの発生がより抑制され、かつ高温蒸着にもより充分に耐えうる積層体を得ることが可能になる。また、このような積層体を撮像素子用途に適用した場合に、フレアやゴーストの発生を充分に抑制できるうえ、反射膜と組み合わせた場合に課題となりうる入射角依存性を充分に低減することもできる。更に、該積層体を、例えば反射膜や干渉膜と併用した場合に、人間の目の感度に近い光選択透過性を発揮することも可能になる。また、下記一般式（Ｉ）で表されるフタロシアニン系色素を用いると、本発明の樹脂組成物を用いて得た積層体（特に、近赤外線カットフィルター）が６５０〜６８０ｎｍの波長域に吸収極大を持ちやすくなる。
【００２９】
【化１】
2016027400.tif 000002
式中Ｍは、金属原子、金属酸化物又は金属ハロゲン化物を表す。Ｒａ１〜Ｒａ４、Ｒｂ１〜ｂ４、Ｒｃ１〜Ｒｃ４及びＲｄ１〜Ｒｄ４は、同一又は異なって、水素原子（Ｈ）、フッ素原子（Ｆ）、塩素原子（Ｃｌ）、臭素原子（Ｂｒ）、ヨウ素原子（Ｉ）、又は、置換基を有していてもよいＯＲｉ基を表す。ＯＲｉ基は、アルコキシ基、フェノキシ基又はナフトキシ基を表す。    
上記フタロシアニン系化合物の合成後は、従来公知の方法に従って、晶析、濾過、洗浄、及び／又は、乾燥を行ってもよい。
【００３０】
本発明の樹脂組成物はまた、２種以上の色素を含むものであってもよい。中でも、当該２種以上の色素が、吸収特性の異なる色素α及び色素βを少なくとも含み、該色素αは、フタロシアニン系色素であり、かつ該色素αと測定樹脂とからなる樹脂層の吸収スペクトルを測定した際に、６００〜６５０ｎｍ及び６８０〜７５０ｎｍの波長域にそれぞれ吸収極大を示すものであり、該色素βは、該色素βと測定樹脂とからなる樹脂層の吸収スペクトルを測定した際に、６５０〜６８０ｎｍの波長域に吸収極大を示すものであることが好適である。これにより、本発明の樹脂組成物又は積層体（特に、近赤外線カットフィルター）を撮像素子用途に適用した場合に、充分な光吸収幅を確保でき、かつフレアやゴーストの発生を充分に抑制できるうえ、反射膜と組み合わせた場合に課題となりうる入射角依存性を充分に低減することができる。また、例えば反射膜や干渉膜と併用した場合に、人間の目の感度に近い光選択透過性を発揮することも可能になる。
【００３１】
上記色素αはフタロシアニン系色素であるが、色素βもまた、フタロシアニン系色素であることが好ましい。色素α及び色素βは、上述した一般式（Ｉ）で表されるフタロシアニン系化合物であることが好適である。
【００３２】
上記樹脂組成物において、全ての色素の総量は、例えば、樹脂組成物の総量１００質量％に対して、０．０００１質量％以上、２０質量％以下であることが好ましい。これにより、可視光透過率がより高く、かつ近赤外領域の遮断性能により優れる硬化物（樹脂層）を得ることが可能になる。色素の含有量の下限値としてより好ましくは０．００１質量％以上、更に好ましくは０．００５質量％以上、特に好ましくは０．１質量％以上であり、最も好ましくは１質量％以上である。また、上限値としてより好ましくは１５質量％以下、更に好ましくは１０質量％以下、より更に好ましくは５質量％以下である。
【００３３】
上記樹脂組成物は、６００〜９００ｎｍの波長域に吸収極大を有する色素（特定色素）を含むことが好ましく、更に他の色素を含んでいてもよい。例えば、６００〜９００ｎｍの波長域以外の近赤外線、赤外線、紫外線、可視光の各帯域において特定の波長に特性吸収を有する色素を使用目的に応じて適宜選択すればよく、光学材料の各種用途に適用することができる。
【００３４】
上記他の色素の含有量は、色素の総量１００質量％に対し、５０質量％以下であることが好適である。より好ましくは２０質量％以下、更に好ましくは１０質量％以下である。言い換えれば、色素の総量１００質量％に対し、６００〜９００ｎｍの波長域に吸収極大を有する色素が５０質量％以上であることが好適であり、より好ましくは８０質量％以上、更に好ましくは９０質量％以上である。
【００３５】
樹脂組成物における色素の含有量は、樹脂組成物（固形分に相当する樹脂層）１００質量％に対して、０．０５〜３０質量％が好ましく挙げられ、０．０５〜２０質量％がさらに好ましく挙げられ、０．５〜１０質量％がより好ましく挙げられる。
−オキシラン化合物−
本発明の積層用樹脂組成物における硬化性化合物は、分子内に１以上のオキシラン環を有するオキシラン化合物（単にオキシラン化合物とも称す）を含む。本発明で使用される硬化性化合物の総量１００質量％中に占めるオキシラン化合物の割合は、耐熱性や膜強度をより向上する観点から、５質量％以上であることが好適である。より好ましくは１０質量％以上、更に好ましくは３０質量％以上、特に好ましくは５０質量％以上、一層好ましくは８０質量％以上、最も好ましくは１００質量％である。また、本発明の積層用樹脂組成物（総量１００質量％）に対するオキシラン化合物の割合としては、５〜５０質量％が好ましく挙げられ、１０〜４０質量％がさらに好ましく挙げられ、１５〜３５質量％がより好ましく挙げられる。なお、上記オキシラン環は分子内に１〜１０００の範囲で有することが好ましい。
【００３６】
本発明の積層用樹脂組成物は、分子内に１以上のオキシラン環を有するオキシラン化合物（単にオキシラン化合物とも称す）を含み、該オキシラン化合物は、水酸基及び／又はエステル基を有するオキシラン化合物を含む。すなわち、本発明の積層用樹脂組成物は、水酸基及び／又はエステル基を有するオキシラン化合物を含むものであり、該水酸基及び／又はエステル基を有するオキシラン化合物の他に、水酸基やエステル基を含まない他のオキシラン化合物を含んでいてもよい。
【００３７】
上記オキシラン化合物は、オキシラン環というカチオン硬化性基を有し、熱又は光によって硬化（重合）する化合物（カチオン硬化性化合物）である。上記樹脂組成物がオキシラン化合物を含むことにより、硬化物の収縮量を充分に低減することができるうえ、硬化までの時間が短時間となって生産性が高まり、得られる硬化膜（樹脂層）も、耐熱性（耐熱分解性及び耐熱着色性）や耐薬品性に優れたものとなる。また、上記オキシラン化合物が、水酸基及び／又はエステル基を有することで、上記樹脂組成物が接着性に優れたものとなる。
【００３８】
本明細書中、熱又は光によって硬化（重合）する化合物を総称して「硬化性化合物」又は「樹脂成分」といい、そのうちカチオン硬化性基を有する硬化性化合物を総称して「カチオン硬化性化合物」という。
【００３９】
また、３員環のエーテルであるオキシラン環を含む基を「エポキシ基」と称す。「エポキシ基」には、狭義のエポキシ基の他、グリシジル基のようにオキシラン環が炭素に結合している基や、グリシジルエーテル基及びグリシジルエステル基のようにエーテル結合又はエステル結合を含む基、エポキシシクロヘキサン環等が含まれるものとする。
上記水酸基及び／又はエステル基を有するオキシラン化合物としては、水酸基及び／又は
エステル基を有するエポキシ化合物が好適である。また、エポキシ化合物としては、脂環
式エポキシ化合物、水添エポキシ化合物、芳香族エポキシ化合物、又は、脂肪族エポキシ
化合物が好ましい。中でも、より短時間で硬化物が得られる観点から、多官能エポキシ化
合物が好ましい。
【００４０】
上記エポキシ化合物に関し、脂環式エポキシ化合物とは、脂環式エポキシ基を有する化合物である。脂環式エポキシ基としては、例えば、エポキシシクロヘキサン基（エポキシシクロヘキサン骨格とも称す）、環状脂肪族炭化水素に直接又は炭化水素を介して付加したエポキシ基（特に好ましくはオキシラン環）等が挙げられる。脂環式エポキシ化合物としては、特に、エポキシシクロヘキサン基を有する化合物であることが好適である。また、硬化速度をより高めることができる点で、分子中に脂環式エポキシ基を２個以上有する多官能脂環式エポキシ化合物が好適である。また、分子中に脂環式エポキシ基を１個有し、かつビニル基等の不飽和二重結合基を有する化合物も、脂環式エポキシ化合物として好ましく用いられる。
上記エポキシシクロヘキサン基を有するエポキシ化合物としては、例えば、３，４−エポ
キシシクロヘキシルメチル−３’，４’−エポキシシクロヘキサンカルボキシレート、イ
プシロン−カプロラクトン変性−３，４−エポキシシクロヘキシルメチル−３’，４’−
エポキシシクロヘキサンカルボキシレート、ビス−（３，４−エポキシシクロヘキシル）
アジペート等が好適である。また、上記エポキシシクロヘキサン基を有するエポキシ化合
物以外の脂環式エポキシ化合物としては、例えば、２，２−ビス（ヒドロキシメチル）−
１−ブタノールの１，２−エポキシ−４−（２−オキシラニル）シクロヘキサン付加物、
トリグリシジルイソシアヌレート等のヘテロ環含有のエポキシ樹脂等の脂環式エポキシド
等が挙げられる。
上記水添エポキシ化合物としては、飽和脂肪族環状炭化水素骨格に直接的又は間接的に結
合したグリシジルエーテル基を有する化合物であることが好ましく、多官能グリシジルエ
ーテル化合物が好適である。このような水添エポキシ化合物は、芳香族エポキシ化合物の
完全又は部分水添物であることが好ましく、より好ましくは、芳香族グリシジルエーテル
化合物の水添物であり、更に好ましくは、芳香族多官能グリシジルエーテル化合物の水添
物である。具体的には、水添ビスフェノールＡ型エポキシ化合物、水添ビスフェノールＳ
型エポキシ化合物、水添ビスフェノールＦ型エポキシ化合物等が好ましい。より好ましく
は、水添ビスフェノールＡ型エポキシ化合物、水添ビスフェノールＦ型エポキシ化合物で
ある。
上記芳香族エポキシ化合物とは、分子中に芳香環及びエポキシ基を有する化合物である。
芳香族エポキシ化合物としては、例えば、ビスフェノール骨格、フルオレン骨格、ビフェ
ニル骨格、ナフタレン環、アントラセン環等の芳香環共役系を有するエポキシ化合物等が
好適に挙げられる。中でも、より低吸水率、高屈折率を実現させるため、ビスフェノール
骨格及び／又はフルオレン骨格を有する化合物であることが好適である。より好ましくは
、フルオレン骨格を有する化合物であり、これによって、更に著しく屈折率を高めること
ができ、また離型性を更に高めることも可能となる。また、芳香族エポキシ化合物におい
てエポキシ基がグリシジル基である化合物が好ましいが、中でもグリシジルエーテル基で
ある化合物（芳香族グリシジルエーテル化合物とも称す）がより好ましい。また、芳香族
エポキシ化合物の臭素化化合物を用いることによっても、より高屈折率を達成できるため
好適であるが、アッベ数が若干上がるため、用途に応じて適宜使用することが好ましい。
上記芳香族エポキシ化合物としては、例えば、ビスフェノールＡ型エポキシ化合物、ビス
フェノールＦ型エポキシ化合物、フルオレン系エポキシ化合物、ブロモ置換基を有する芳
香族エポキシ化合物等が好適に挙げられる。中でも、ビスフェノールＡ型エポキシ化合物
及びフルオレン系エポキシ化合物が好ましい。
上記芳香族グリシジルエーテル化合物としては、例えば、エピビスタイプグリシジルエー
テル型エポキシ樹脂、高分子量エピビスタイプグリシジルエーテル型エポキシ樹脂等が挙
げられる。
上記エピビスタイプグリシジルエーテル型エポキシ樹脂としては、例えば、ビスフェノー
ルＡ、ビスフェノールＦ、ビスフェノールＳ、フルオレンビスフェノール等のビスフェノ
ール類と、エピハロヒドリンとの縮合反応により得られるものが好適に挙げられる。
上記高分子量エピビスタイプグリシジルエーテル型エポキシ樹脂としては、例えば、上記
エピビスタイプグリシジルエーテル型エポキシ樹脂を、上記ビスフェノールＡ、ビスフェ
ノールＦ、ビスフェノールＳ、フルオレンビスフェノール等のビスフェノール類と、更に
付加反応させることにより得られるものが好適に挙げられる。
上記芳香族グリシジルエーテル化合物の好ましい具体例としては、８２８ＥＬ、１００３
、１００７（以上、ジャパンエポキシレジン社製）等のビスフェノールＡ型化合物；オン
コートＥＸ−１０２０、オンコートＥＸ−１０１０、オグソールＥＧ−２１０、オグソー
ルＰＧ（以上、大阪ガスケミカル社製）等のフルオレン系化合物；等が挙げられ、中でも
オグソールＥＧ−２１０が好ましい。
上記脂肪族エポキシ化合物とは、脂肪族エポキシ基を有する化合物である。中でも、脂肪
族グリシジルエーテル型エポキシ樹脂が好適である。
上記脂肪族グリシジルエーテル型エポキシ樹脂としては、例えば、ポリヒドロキシ化合物
（エチレングリコール、ジエチレングリコール、トリエチレングリコール、テトラエチレ
ングリコール、ポリエチレングリコール（ＰＥＧ６００）、プロピレングリコール、ジプ
ロピレングリコール、トリプロピレングリコール、テトラプロピレングリコール、ポリプ
ロピレングリコール（ＰＰＧ）、グリセロール、ジグリセロール、テトラグリセロール、
ポリグリセロール、トリメチロールプロパン及びその多量体、ペンタエリスリトール及び
その多量体、グルコース、フルクトース、ラクトース、マルトース等の単／多糖類等）と
エピハロヒドリンとの縮合反応により得られるもの等が好適に挙げられる。中でも、中心
骨格にプロピレングリコール骨格、アルキレン骨格、オキシアルキレン骨格を有する脂肪
族グリシジルエーテル型エポキシ樹脂等がより好適である。
【００４１】
上記オキシラン化合物の中でも、脂環式エポキシ化合物、水添エポキシ化合物又は芳香族エポキシ化合物が特に好適である。これらは、硬化時にエポキシ化合物（オキシラン化合物）自体の着色が起こり難く、光による着色や劣化が発生しにくい、すなわち透明性や低着色性、耐光性にも優れる。そのため、これらを含む樹脂組成物とすれば、着色がなく耐光性により優れる樹脂層及び積層体を高生産性で得ることができる。このように上記オキシラン化合物が、脂環式エポキシ化合物、水添エポキシ化合物及び芳香族エポキシ化合物からなる群より選択される少なくとも１種を含む形態は、本発明の好適な形態の１つである。より好ましくは、上記オキシラン化合物が、脂環式エポキシ化合物及び水添エポキシ化合物からなる群より選択される少なくとも１種を含む形態である。
上記オキシラン化合物が脂環式エポキシ化合物及び水添エポキシ化合物からなる群より選
択される少なくとも１種を含む形態において、脂環式エポキシ化合物及び／又は水添エポ
キシ化合物の含有量としては、これらの合計量が、オキシラン化合物の総量１００質量％
に対して５０質量％以上であることが好適である。これにより、脂環式エポキシ化合物や
水添エポキシ化合物による作用効果をより発揮することが可能になる。より好ましくは６
０質量％以上、更に好ましくは７０質量％以上である。
なお、本発明においては、樹脂組成物中に、従来の触媒では硬化し難かった芳香族エポキ
シ化合物を含む場合でも、充分に硬化した硬化物（樹脂層）を得ることができる。そのた
め、芳香族エポキシ化合物の種類や組成物中の含有量を適宜選択することにより屈折率等
がより制御された積層体を得ることができる。オキシラン化合物として芳香族エポキシ化
合物を１００質量％とする形態、及び、芳香族エポキシ化合物と他のオキシラン化合物と
を併用する形態、のいずれも、本発明の好ましい形態である。後者においては、芳香族エ
ポキシ化合物と、他のオキシラン化合物として脂環式エポキシ化合物及び水添エポキシ化
合物からなる群より選択される少なくとも１種とを含むことがより好適である。
上記樹脂組成物においては、オキシラン化合物として、水酸基及び／又はエステル基を有
するオキシラン化合物を含むことを必須とするが、その他のオキシラン化合物を含んでい
てもよい。その他のオキシラン化合物として、ノボラック・アラルキルタイプのグリシジ
ルエーテル型エポキシ樹脂等を用いることができる。
上記樹脂組成物において、オキシラン化合物の含有量は、接着性をより向上する観点から
、樹脂組成物中の硬化性化合物の総量１００質量％に対し、５質量％以上であることが好
ましい。より好ましくは１０質量％以上、更に好ましくは３０質量％以上、特に好ましく
は５０質量％以上、一層好ましくは８０質量％以上、最も好ましくは１００質量％である
。また水酸基及び／又はエステル基を有するオキシラン化合物の含有量は、樹脂組成物に含まれるオキシラン化合物の総量１００質量％に対し、５０質量％以上であることが好適である。これにより、接着性（例えば、基材又は他の層との接着性、他の部材・材料との接着性等）をより高めることが可能になる。より好ましくは６０質量％以上、更に好ましくは７０質量％以上である。
上記オキシラン化合物はまた、重量平均分子量が２０００以上のオキシラン化合物を含む
ことが好ましい。重量平均分子量が２０００以上のオキシラン化合物の含有量は、樹脂組
成物に含まれるオキシラン化合物の総量１００質量％に対し、１０〜１００質量％である
ことが好ましい。これにより、上記樹脂組成物は、基材（基板とも称す）上に樹脂層を形
成する際の成膜性により優れたものとなる。このように上記オキシラン化合物が、オキシ
ラン化合物全体１００質量％に対して、重量平均分子量が２０００以上の化合物を１０〜
１００質量％含む形態は、本発明の好適な形態の１つである。より好ましくは３０〜１０
０質量％、更に好ましくは５０〜１００質量％、特に好ましくは７０〜１００質量％であ
る。
上記重量平均分子量が２０００以上のオキシラン化合物において、重量平均分子量は、２
２００以上であることが好ましい。より好ましくは２５００以上である。また、成膜性の
観点や、硬化物（樹脂層）のガラス転移温度を高く保つという観点から、１００万以下で
あることが好ましい。より好ましくは１０万以下、更に好ましくは１万以下である。
本明細書中、重量平均分子量は、以下の条件でＧＰＣ（ゲルパーミエーションクロマトグ
ラフィー）測定により求めることができる。
測定機器：ＨＬＣ−８１２０ＧＰＣ（商品名、東ソー社製）
分子量カラム：ＴＳＫ−ＧＥＬ  ＧＭＨＸＬ−Ｌと、ＴＳＫ−ＧＥＬＧ５０００ＨＸＬ（
いずれも東ソー社製）とを直列に接続して使用
溶離液：テトラヒドロフラン（ＴＨＦ）
検量線用標準物質：ポリスチレン（東ソー社製）
測定方法：測定対象物を固形分が約０．２質量％となるようにＴＨＦに溶解し、フィルタ
ーにてろ過した物を測定サンプルとして分子量を測定する。
【００４２】
本発明の積層用樹脂組成物は、上述したオキシラン化合物以外にも、硬化性の官能基を有する有機化合物（他の硬化性化合物と称す）を１種又は２種以上含んでいてもよい。
上記硬化性の官能基とは、熱又は光によって硬化反応する官能基（すなわち樹脂組成物を
硬化反応させる基を意味する）をいい、例えば、オキシラン基（オキシラン環）やエポキ
シ基の他、オキセタン基（オキセタン環）、エチレンスルフィド基、ジオキソラン基、ト
リオキソラン基、ビニルエーテル基、スチリル基等のカチオン硬化性基；アクリル基、メ
タクリル基、ビニル基等のラジカル硬化性基；等が好適である。したがって、上記他の硬
化性化合物としては、カチオン硬化性基を有する化合物（「カチオン硬化性化合物」又は
「カチオン硬化性樹脂」とも称す）、及び／又は、ラジカル硬化性基を有する化合物（「
ラジカル硬化性樹脂」又は「ラジカル硬化性化合物」とも称す）であることが好ましい。
これにより、硬化までの時間が短時間となって生産性がより高まり、得られる硬化物も耐
熱性（耐熱分解性、耐熱着色性）により優れたものとなる。中でも、硬化収縮率が低いた
めに金型等での形状付与がし易くなるという点で、カチオン硬化性化合物を含むことがよ
り好適である。なお、上述したオキシラン化合物は、カチオン硬化性化合物に含まれる。
上記カチオン硬化性化合物（オキシラン化合物及び他のカチオン硬化性化合物）はまた、
１分子内に２個以上のカチオン重合性基を有する化合物、すなわち多官能カチオン硬化性
化合物を含むことが好適である。これにより、硬化性がより高められ、各種特性により優
れる硬化物を得ることができる。１分子内に２個以上のカチオン重合性基を有する化合物
としては、同一のカチオン重合性基を２個以上有する化合物であってもよいし、異なるカ
チオン重合性基を２個以上有する化合物であってもよい。本発明では、多官能カチオン硬
化性化合物としては特に、多官能脂環式エポキシ化合物、多官能水添エポキシ化合物が好
ましい。これらを用いることで、更に短時間で硬化物を得ることが可能になる。
上記他の硬化性化合物として具体的には、例えば、分子内に１個以上のオキセタン基（オ
キセタン環）を有する化合物（オキセタン化合物と称す）が挙げられる。上記樹脂組成物
がオキセタン化合物を含む場合、硬化速度の観点から、脂環式エポキシ化合物及び／又は
水添エポキシ化合物と併用することが好ましい。
上記オキセタン化合物としては、耐光性向上の観点では、アリール基又は芳香環を有しな
いオキセタン化合物を用いることが好適である。また、硬化物の強度向上の観点では、多
官能のオキセタン化合物、すなわち１分子中に２個以上のオキセタン環を有する化合物を
用いることが好適である。
【００４３】
上記アリール基又は芳香環を有しないオキセタン化合物のうち、単官能のオキセタン化合物としては、例えば、３−メチル−３−ヒドロキシメチルオキセタン、３−エチル−３−ヒドロキシメチルオキセタン、３−エチル−３−（２−エチルヘキシロキシメチル）オキセタン、イソブトキシメチル（３−エチル−３−オキセタニルメチル）エーテル、イソボルニルオキシエチル（３−エチル−３−オキセタニルメチル）エーテル、イソボルニル（３−エチル−３−オキセタニルメチル）エーテル、２−エチルヘキシル（３−エチル−３−オキセタニルメチル）エーテル、エチルジエチレングリコール（３−エチル−３−オキセタニルメチル）エーテル等が好ましい。
上記アリール基又は芳香環を有しないオキセタン化合物のうち、多官能のオキセタン化合
物としては、例えば、ジ〔１−エチル（３−オキセタニル）〕メチルエーテル、３，７−
ビス（３−オキセタニル）−５−オキサ−ノナン、１，２−ビス〔（３−エチル−３−オ
キセタニルメトキシ）メチル〕エタン、１，３−ビス〔（３−エチル−３−オキセタニル
メトキシ）メチル〕プロパン、エチレングリコールビス（３−エチル−３−オキセタニル
メチル）エーテル、トリシクロデカンジイルジメチレン（３−エチル−３−オキセタニル
メチル）エーテル、トリメチロールプロパントリス（３−エチル−３−オキセタニルメチ
ル）エーテル、１，４−ビス（３−エチル−３−オキセタニルメトキシ）ブタン、１，６
−ビス（３−エチル−３−オキセタニルメトキシ）ヘキサン、ペンタエリスリトールトリ
ス（３−エチル−３−オキセタニルメチル）エーテル、ペンタエリスリトールテトラキス
（３−エチル−３−オキセタニルメチル）エーテル、ポリエチレングリコールビス（３−
エチル−３−オキセタニルメチル）エーテル、ジペンタエリスリトールヘキサキス（３−
エチル−３−オキセタニルメチル）エーテル、ジペンタエリスリトールペンタキス（３−
エチル−３−オキセタニルメチル）エーテル、ジペンタエリスリトールテトラキス（３−
エチル−３−オキセタニルメチル）エーテル等が好ましい。
上記オキセタン化合物として具体的には、例えば、ＥＴＥＲＮＡＣＯＬＬ（Ｒ）ＥＨＯ、
ＥＴＥＲＮＡＣＯＬＬ（Ｒ）ＯＸＢＰ、ＥＴＥＲＮＡＣＯＬＬ（Ｒ）ＯＸＭＡ、ＥＴＥＲ
ＮＡＣＯＬＬ（Ｒ）ＨＢＯＸ、ＥＴＥＲＮＡＣＯＬＬ（Ｒ）ＯＸＩＰＡ（以上、宇部興産
社製）；ＯＸＴ−１０１、ＯＸＴ−１２１、ＯＸＴ−２１１、ＯＸＴ−２２１、ＯＸＴ−
２１２、ＯＸＴ−６１０（以上、東亜合成社製）等が好適である。
【００４４】
さらに本発明の積層用樹脂組成物では、硬化時間を短縮でき、且つ、樹脂粘度を調整する目的での希釈剤としての役割を果たす化合物を含むことが好ましい。例えば、ビニルエーテル系単量体、ビニル基を１〜２個有する芳香族系単量体が挙げられる。
【００４５】
ビニルエーテル系単量体としては、メチルビニルエーテル、エチルビニルエーテル、ｎ−プロピルビニルエーテル、イソプロピルビニルエーテル、ｎ―ブチルビニルエーテル、ｓｅｃ−ブチルビニルエーテル、ｔｅｒｔ−ブチルビニルエーテル、イソブチルビニルエーテル、（１―エチルプロピル）ビニルエーテル、ネオペンチルビニルエーテル、ｎ―ヘキシルビニルエーテル、シクロヘキシルビニルエーテル、シクロヘキサンメタノールビニルエーテル、２―エチルヘキシルビニルエーテル、ドデシルビニルエーテル、オクタデシルビニルエーテル、アリルビニルエーテル、ノルボルニルビニルエーテル、ノルボルネニルビニルエーテル、ノルボルニルメチルビニルエーテル、ノルボルネニルメチルビニルエーテル、２―アセトキシエチルビニルエーテル、４―アセトキシブチルビニルエーテル、アセトキシシクロヘキサンメタノールビニルエーテル、アセトキシジエチレングリコールビニルエーテル、アセトキシトリエチレングリコールビニルエーテル等が挙げられるが、これらに限定されるものではない。
【００４６】
ビニルエーテル系単量体に好適なカチオン重合触媒としては、「講座重合反応論第３巻（東村敏延著、化学同人、１９７４年）」に記載されている、プロトン酸、金属酸化物、ハロゲン、ハロゲン化金属、有機金属化合物、安定カチオン等を利用することができる。      その他、リビングカチオン重合触媒としては、「実験化学講座第２６巻（第５版、丸善、２００５年）」に記載されている、開始剤、ルイス酸、塩基、塩等を利用することができる。すなわち、開始剤としてビニルエーテル―塩化水素付加体、ビニルエーテル―トリフルオロ酢酸付加体、ビニルエーテル―酢酸付加体、ルイス酸として、塩化亜鉛、四塩化スズ、塩化鉄、四塩化チタン、塩基として酢酸エチル、ジエチルエーテル、テトラヒドロフラン、１，４―ジオキサン、塩として４級アンモニウム塩等を利用することができるが、これらに限定されるものではない。これらの中でも、開始剤としてビニルエーテル―塩化水素付加体、ビニルエーテル―トリフルオロ酢酸付加体、ルイス酸として、塩化亜鉛、塩化鉄塩基として酢酸エチル、ジエチルエーテル、テトラヒドロフラン、１，４―ジオキサンを使用することが好ましい。
【００４７】
開始剤、ルイス酸、添加塩基、添加塩の組み合わせとしては、開始剤に比較的弱いルイス酸を組み合わせた開始剤系、開始剤に比較的強いルイス酸を組み合わせた開始剤系にルイス塩基を添加する系、開始剤に比較的強いルイス酸を組み合わせた開始剤系に求核性アニオンの塩を添加する系が挙げられるが、何れを用いても良い。
【００４８】
ビニル基を１〜２個有する芳香族系単量体としては、カチオン系硬化剤により硬化しうる化合物で骨格中に二重結合（ビニル基）を有する２５℃で液状の芳香族系化合物が好ましい。
【００４９】
例えば、スチレン、ビニルトルエン、ジビニルベンゼン等が例示され、スチレン、ジビニルベンゼンが好ましく、特にジビニルベンゼンが好ましい。この単量体は、耐熱性を損なうことなく、成形加工にて要求される樹脂粘度を調整する目的での希釈剤としての役割を果たすものであること、更に架橋効果の点から、ビニル基を２個有する芳香族系単量体が好ましい。特に、ジビニルベンゼンは、化合物中に酸素原子等の所謂、極性成分を有さず、二官能架橋モノマーとして働き、良好な成形加工性を保つために必要な樹脂組成物の粘度調整剤としての役割ばかりでなく、耐溶剤性にとっても有用である。上記芳香族系単量体は、単独で使用してもよいし２種類以上を組み合わせて使用してもよい。
【００５０】
一般に知られているカチオン重合系樹脂においては、希釈剤として芳香族系骨格を有さないビニルエーテル系化合物が用いられる場合があるが、耐熱性の観点では、ビニル基を１〜２個有する芳香族系単量体を用いることが好ましい。上記ビニルエーテル系単量体及び／又は上記芳香族系単量体は、本発明の樹脂組成物（全１００質量部）に対し、好ましくは１〜４０質量部含まれ、さらに好ましくは１〜３０質量部含まれ、特に好ましくは１〜２０質量部含まれる。また、上記オキシラン化合物を溶解する他の単量体を本発明の効果を損なわない範囲で併用することができる。
【００５１】
ビニル基を１〜２個有する芳香族系単量体に好適なカチオン系硬化剤としては、熱あるいは紫外線照射によりブレンステッド酸を発生し、エポキシ化合物およびビニル基含有芳香族系単量体を重合させることができる公知慣用のものが何れも使用できる。例えば、カチオン部分が、芳香族スルホニウム及び芳香族ヨードニウムからなる群から選ばれる何れかであり、アニオン部分が、ＢＦ４−、ＰＦ６−、ＳｂＦ６−等で構成されるオニウム塩が挙げられる。
−カップリング剤−
本発明の樹脂組成物は、必須成分として特定のカップリング剤を含む。特定カップリング剤を含有することで、上記樹脂組成物及び硬化物（積層体）の耐湿熱性を大幅に改善でき、接着性（特にガラス基板への密着性）を向上させることができる。
【００５２】
本発明に用いる特定のカップリング剤は、アミノ基を有するシランカップリング剤である。上記シランカップリング剤を、樹脂組成物に含有させることで、ガラス基板との密着性を向上させる効果や撥水作用により樹脂組成物中への水分の浸入を抑制する効果があり、その結果、耐熱性や耐湿熱性に優れる近赤外線カットフィルターを得ることができる。具体的には、半田リフロー工程、湿熱環境における使用において、剥がれ等を抑制することが可能となる。また、光学フィルターとして無機層を樹脂組成物の硬化物上に形成した場合、該無機層と硬化物の密着性が向上し、耐湿熱性を大幅に改善でき、接着性（特にガラス基板への密着性）を向上させることができる。
【００５３】
上記シランカップリング剤としては、例えば、中心金属として、ケイ素を含むものである。シランカップリング剤を用いることにより、耐湿熱性をより一層向上することが可能になる。上記シランカップリング剤はまた、反応性基として、例えば、ビニル基、（メタ）アクリル基、オキシラン基（オキシラン環）、アミノ基、メルカプト基、イソシアナート等を有するカップリング剤が好適である。中でも、反応性基としてアミノ基を必須として有する。また、アルコキシ基を有することが好ましい。
【００５４】
アミノ基含有シランカップリング剤としては、アミノ基および有機基がケイ素原子に直結したもの、およびその部分加水分解縮合物が一般的に用いられる。
【００５５】
アミノ基含有シランカップリング剤の具体例としては、３−アミノプロピルトリメトキシシラン、３−アミノプロピルトリエトキシシラン、３−アミノプロピルトリイソプロポキシシラン、３−アミノプロピルメチルジメトキシシラン、３−アミノプロピルメチルジエトキシシラン、３−（２−アミノエチル）アミノプロピルトリメトキシシラン、３−（２−アミノエチル）アミノプロピルメチルジメトキシシラン、３−（２−アミノエチル）アミノプロピルトリエトキシシラン、３−（２−アミノエチル）アミノプロピルメチルジエトキシシラン、３−（２−アミノエチル）アミノプロピルトリイソプロポキシシラン、３−（６−アミノヘキシル）アミノプロピルトリメトキシシラン、３−（Ｎ−エチルアミノ）−２−メチルプロピルトリメトキシシラン、３−ウレイドプロピルトリメトキシシラン、３−ウレイドプロピルトリエトキシシラン、Ｎ−フェニル−３−アミノプロピルトリメトキシシラン、Ｎ−ベンジル−３−アミノプロピルトリメトキシシラン、Ｎ−ビニルベンジル−３−アミノプロピルトリエトキシシラン、Ｎ−シクロヘキシルアミノメチルトリエトキシシラン、Ｎ−シクロヘキシルアミノメチルジエトキシメチルシラン、Ｎ−フェニルアミノメチルトリメトキシシラン、（２−アミノエチル）アミノメチルトリメトキシシラン、ビス（３−トリメトキシシリルプロピル）アミン、Ｎ，Ｎ’−ビス［３−（トリメトキシシリル）プロピル］エチレンジアミン、γ−（Ｎ−フェニルアミノ）プロピルトリメトキシシラン、γ−（Ｎ−フェニルアミノ）プロピルメチルジメトキシシラン、γ−（Ｎ−メチルアミノ）プロピルトリメトキシシラン、γ−（Ｎ−メチルアミノプロピル）メチルジメトキシシラン、γ−（Ｎ−エチルアミノ）プロピルトリメトキシシラン、γ−（Ｎ−エチルアミノ）プロピルメチルジメトキシシラン、γ−（Ｎ−エチルアミノ）プロピルメチルトリメトキシシラン、Ｎ−β−（アミノエチル）−γ−アミノプロピルトリメトキシシラン、Ｎ−β−（アミノエチル）−γ−アミノプロピルメチルジメトキシシラン、Ｎ−β−（アミノエチル）−γ−アミノプロピルトリエチルシラン、γ−アミノプロピルトリエトキシシラン、γ−アミノプロピルメチルジエトキシシラン、γ−アミノプロピルトリメトキシシラン、γ−アミノプロピルメチルジメトキシシラン、γ−（Ｎ，Ｎ−ジメチルアミノ）プロピルトリメトキシシランなどが挙げられる。この中でも、一級アミン（一級アミノ基を有するシランカップリング剤）は、ガラス基材との接着性が良好なため好ましい。メトキシ基を有するアミノ基含有シランカップリング剤がさらに好ましく、鎖状（好ましくは環構造を有しない直鎖状）であるアミノ基含有シランカップリング剤が特に好ましい。中でも、３−アミノプロピルトリメトキシシランと３−（２−アミノエチル）アミノプロピルトリメトキシシランは、入手し易く、樹脂組成物の相溶性が高く、ガラス基材に対して高い接着性を発現するため好ましい。また、第一級アミノ基と第二級アミノ基の両方を有しているシランカップリング剤を用いることもできる。
【００５６】
上記シランカップリング剤として具体的には、例えば、東レダウコーニング社製Ｚ−６６１０、Ｚ−６０２０、Ｚ−６０１１、Ｚ−６０９４、Ｚ−６０２３等のシランカップリング剤が好適に用いられる。
【００５７】
本発明では、アミノ基含有シランカップリング剤と併用してメルカプト基含有シランカップリング剤を含有しても良い。
【００５８】
メルカプト基含有シランカップリング剤としては、メルカプト基および有機基がケイ素原子に直結したもの、およびその部分加水分解縮合物が一般的に用いられる。メルカプト基含有シランカップリング剤の例としては、γ−メルカプトプロピルトリメトキシシラン、γ−メルカプトプロピルメチルジメトキシシラン等が挙げられる。シランカップリング剤中の有機基としては、窒素原子、酸素原子、ハロゲン原子、硫黄原子などによって置換された炭化水素基のものが使用される。
その他、併用できるシランカップリング剤の具体的な例としては、γ−グリシドキシプロピルトリメトキシシラン、γ−グリシドキシプロピルメチルジメトキシシシラン、γ−（２，３−エポキシシクロヘキシル）プロピルトリメトキシシラン、γ−グリシドキシプロピルトリメトキシシラン、γ−メタクリロキシプロピルトリメトキシシラン、γ−メタクリロキシプロピルメチルジメトキシシランなどが挙げられる。中でも、反応性基としてオキシラン基を有するものが好ましい。
【００５９】
なお、シランカップリング剤の総量１００質量％に占めるアミノ基含有シランカップリング剤の含有量は、５０〜１００質量％であることが好適である。より好ましくは７０〜１００質量％、更に好ましくは９０〜１００質量％、特に好ましくは１００質量％である。
【００６０】
上記アミノ基含有シランカップリング剤の配合割合としてはオキシラン化合物１００質量％に対して、好ましくは０．１〜２０質量％、さらに好ましくは０．５〜１０質量％であることで耐熱性、密着性、及び光選択透過フィルター性能を高めることができる。
【００６１】
樹脂組成物におけるアミノ基含有シランカップリング剤の含有量は、樹脂組成物（固形分に相当する樹脂層）１００質量％に対して、０．００００１〜２０質量％が好ましく挙げられ、０．００００１〜１０質量％がより好ましく挙げられ、０．００００５〜５質量％が特に好ましく挙げられる。
【００６２】
上記含有量とすることで、ガラス基板との密着性に優れ、且つ、無機多層膜との密着性に優れた耐熱性が高い積層体（特に近赤外線カットフィルター）を得ることができる。また、フタロシアニン系色素を樹脂において、無機多層膜を形成した後の塗布膜の耐光性（耐太陽光や耐UV）を向上することができる。
−硬化剤−
上記樹脂組成物は、更に硬化剤を含むことが好適である。硬化剤は１種又は２種類以上併せて用いることができる。
【００６３】
上記硬化剤は、硬化反応や、硬化性化合物（硬化性樹脂とも称す）の種類等に応じて適宜選択すればよい。例えば、熱硬化を行う場合は、熱潜在性カチオン硬化触媒の他、熱潜在性ラジカル硬化触媒、酸無水物系、フェノール系又はアミン系等の通常使用される硬化剤を用いることができる。中でも、熱潜在性カチオン硬化触媒、熱潜在性ラジカル硬化触媒を用いることが好適であり、硬化物の収縮量を低減する目的で、特に熱潜在性カチオン硬化触媒を用いることが好ましい。また、活性エネルギー線照射による硬化を行う場合は、硬化剤として光重合開始剤を用いることができる。中でも光潜在性カチオン硬化触媒、光潜在性ラジカル硬化触媒を用いることが好適であり、硬化物の収縮量を低減する目的で、特に光潜在性カチオン硬化触媒を用いることが好ましい。このように上記硬化剤として特に好ましくは、カチオン硬化触媒である。
【００６４】
なお、本明細書では、熱潜在性カチオン硬化触媒や光潜在性カチオン硬化触媒等の、カチオン硬化反応を促進する触媒を「カチオン硬化触媒」とも称す。カチオン硬化触媒は、例えば酸無水物硬化反応における硬化促進剤とは異なる働きをするものである。
上記硬化剤のうち熱潜在性カチオン硬化触媒は、硬化剤として一般に使用されている酸無
水物類、アミン類、フェノール樹脂類等とは異なり、樹脂組成物に含まれていても、樹脂
組成物の常温での経時的な粘度上昇やゲル化を引き起こすことなく、また熱潜在性カチオ
ン硬化触媒の作用として、硬化反応を充分に促進して優れた効果を発揮することができ、
ハンドリング性により優れた一液性樹脂組成物（「一液化材料」ともいう）を提供するこ
とができる。
また熱潜在性カチオン硬化触媒を用いることによって、得られる樹脂組成物から形成され
る硬化物の耐湿性が劇的に改善され、過酷な使用環境においても樹脂組成物が有する優れ
た光学特性を保持し、種々の用途により好適に用いることができるものとなる。通常、屈
折率が低い水分が樹脂組成物やその硬化物に含まれると濁りの原因になるが、熱潜在性カ
チオン硬化触媒を用いると、優れた耐湿性が発揮できることから、このような濁りが抑制
されることになる。耐湿性が向上することで、樹脂組成物中への吸湿が抑制され、紫外線
照射又は熱線暴露の相乗効果による酸素ラジカル発生も抑えられるため、樹脂組成物の黄
変や強度低下を引き起こすことなく長時間にわたり優れた耐熱性を発揮できる。
上記熱潜在性カチオン硬化触媒としては、例えば、下記一般式（１）：
（Ｒ１ａＲ２ｂＲ３ｃＲ４ｄＺ）＋ｍ（ＡＸｎ）−ｍ      （１）
（式中、Ｚは、Ｓ、Ｓｅ、Ｔｅ、Ｐ、Ａｓ、Ｓｂ、Ｂｉ、Ｏ、Ｎ及びハロゲン元素からな
る群より選ばれる少なくとも一つの元素を表す。Ｒ１、Ｒ２、Ｒ３及びＲ４は、同一又は
異なって、有機基を表す。ａ、ｂ、ｃ及びｄは、０又は正数であり、ａ、ｂ、ｃ及びｄの
合計は、Ｚの価数に等しい。カチオン（Ｒ１ａＲ２ｂＲ３ｃＲ４ｄＺ）＋ｍは、オニウム
塩を表す。Ａは、ハロゲン化物錯体の中心原子である金属元素又は半金属元素（ｍｅｔａ
ｌｌｏｉｄ）を表し、Ｂ、Ｐ、Ａｓ、Ａｌ、Ｃａ、Ｉｎ、Ｔｉ、Ｚｎ、Ｓｃ、Ｖ、Ｃｒ、
Ｍｎ、Ｃｏからなる群より選ばれる少なくとも一つである。Ｘは、ハロゲン元素を表す。
ｍは、ハロゲン化物錯体イオンの正味の電荷である。ｎは、ハロゲン化物錯体イオン中の
ハロゲン元素の数である。）で表される化合物が好適である。
上記一般式（１）の陰イオン（ＡＸｎ）−ｍの具体例としては、テトラフルオロボレート
（ＢＦ４−）、ヘキサフルオロホスフェート（ＰＦ６−）、ヘキサフルオロアンチモネー
ト（ＳｂＦ６−）、ヘキサフルオロアルセネート（ＡｓＦ６−）、ヘキサクロロアンチモ
ネート（ＳｂＣｌ６−）等が挙げられる。一般式ＡＸｎ（ＯＨ）−で表される陰イオンも
用いることができる。また、その他の陰イオンとしては、過塩素酸イオン（ＣｌＯ４−）
、トリフルオロメチル亜硫酸イオン（ＣＦ３ＳＯ３−）、フルオロスルホン酸イオン（Ｆ
ＳＯ３−）、トルエンスルホン酸イオン、トリニトロベンゼンスルホン酸イオン等が挙げ
られる。
上記熱潜在性カチオン硬化触媒の具体的な商品としては、例えば、ＡＭＥＲＩＣＵＲＥシ
リーズ（アメリカン・キャン社製）、ＵＬＴＲＡＳＥＴシリーズ（アデカ社製）、ＷＰＡ
Ｇシリーズ（和光純薬工業社製）等のジアゾニウム塩タイプ；ＵＶＥシリーズ（ゼネラル
・エレクトリック社製）、ＦＣシリーズ（３Ｍ社製）、ＵＶ９３１０Ｃ（ＧＥ東芝シリコ
ーン社製）、Ｐｈｏｔｏｉｎｉｔｉａｔｏｒ  ２０７４（ローヌプーラン（現ロ−ディア
）社製）、ＷＰＩシリーズ（和光純薬工業社製）等のヨードニウム塩タイプ；ＣＹＲＡＣ
ＵＲＥシリーズ（ユニオンカーバイド社製）、ＵＶＩシリーズ（ゼネラル・エレクトリッ
ク社製）、ＦＣシリーズ（３Ｍ社製）、ＣＤシリーズ（サートマー社製）、オプトマーＳ
Ｐシリーズ・オプトマーＣＰシリーズ（アデカ社製）、サンエイドＳＩシリーズ（三新化
学工業社製）、ＣＩシリーズ（日本曹達社製）、ＷＰＡＧシリーズ（和光純薬工業社製）
、ＣＰＩシリーズ（サンアプロ社製）等のスルホニウム塩タイプ；等が挙げられる。
上記熱潜在性ラジカル硬化触媒としては、例えば、クメンハイドロパーオキサイド、ジイ
ソプロピルベンゼンパーオキサイド、ジ−ｔ−ブチルパーオキサイド、ラウリルパーオキ
サイド、ベンゾイルパーオキサイド、ｔ−ブチルパーオキシイソプロピルカーボネート、
ｔ−ブチルパーオキシ−２−エチルヘキサノエート、ｔ−アミルパーオキシ−２−エチル
ヘキサノエート等の有機過酸化物；２，２’−アゾビス（イソブチロニトリル）、１，１
’−アゾビス（シクロヘキサンカルボニトリル）、２，２’−アゾビス（２，４−ジメチ
ルバレロニトリル）、ジメチル２，２’−アゾビス（２−メチルプロピオネート）等のア
ゾ化合物；等が示される。
【００６５】
上記光重合開始剤としては、上述したように光潜在性カチオン硬化触媒や光潜在性ラジカ
ル硬化触媒を用いることが好適である。光潜在性カチオン硬化触媒は、光カチオン重合開
始剤とも呼ばれ、光照射により、硬化剤としての実質的な機能を発揮するものである。光
潜在性カチオン硬化触媒を用いることにより、光によりカチオン種を含む化合物が励起さ
れて光分解反応が起こり、光硬化が進むこととなる。
上記光潜在性カチオン硬化触媒としては、例えば、トリフェニルスルホニウムヘキサフル
オロアンチモネート、トリフェニルスルホニウムホスフェート、ｐ−（フェニルチオ）フ
ェニルジフェニルスルホニウムヘキサフルオロアンチモネート、ｐ−（フェニルチオ）フ
ェニルジフェニルスルホニウムヘキサフルオロホスフェート、４−クロルフェニルジフェ
ニルスルホニウムヘキサフルオロホスフェート、４−クロルフェニルジフェニルスルホニ
ウムヘキサフルオロアンチモネート、ビス［４−（ジフェニルスルフォニオ）フェニル］
スルフィドビスヘキサフルオロフォスフェート、ビス［４−（ジフェニルスルフォニオ）
フェニル］スルフィドビスヘキサフルオロアンチモネート、（２，４−シクロペンタジエ
ン−１−イル）［（１−メチルエチル）ベンゼン］−Ｆｅ−ヘキサフルオロホスフェート
、ジアリルヨードニウムヘキサフルオロアンチモネート等が好適である。これらは市場よ
り容易に入手することができ、例えば、ＳＰ−１５０、ＳＰ−１７０（旭電化社製）；イ
ルガキュア２６１（チバ・ガイギー社製）；ＵＶＲ−６９７４、ＵＶＲ−６９９０（ユニ
オンカーバイド社製）；ＣＤ−１０１２（サートマー社製）；等が好適である。これらの
中でも、オニウム塩を使用することが好ましい。また、オニウム塩としては、トリアリー
ルスルホニウム塩及びジアリールヨードニウム塩のうち少なくとも１種を使用することが
好ましい。
上記光潜在性ラジカル硬化触媒としては、例えば、アセトフェノン、ジエトキシアセトフ
ェノン、２−ヒドロキシ−２−メチル−１−フェニルプロパン−１−オン、２，２−ジメ
トキシ−２−フェニルアセトフェノン、ベンジルジメチルケタール、４−（２−ヒドロキ
シエトキシ）フェニル−（２−ヒドロキシ−２−プロピル）ケトン、１−ヒドロキシシク
ロヘキシルフェニルケトン、２−メチル−２−モルホリノ（４−チオメチルフェニル）プ
ロパン−１−オン、２−ベンジル−２−ジメチルアミノ−１−（４−モルホリノフェニル
）ブタノン、２−ヒドロキシ−２−メチル−１−［４−（１−メチルビニル）フェニル］
プロパノンオリゴマー、１，１−ジクロロアセトフェノン等のアセトフェノン類；ベンゾ
イン、ベンゾインメチルエーテル、ベンゾインエチルエーテル、ベンゾインイソプロピル
エーテル、ベンゾインイソブチルエーテル等のベンゾイン類；ベンゾフェノン、ｏ−ベン
ゾイル安息香酸メチル、４−フェニルベンゾフェノン、４−ベンゾイル−４’−メチル−
ジフェニルサルファイド、３，３’，４，４’−テトラ（ｔ−ブチルパーオキシルカルボ
ニル）ベンゾフェノン、２，４，６−トリメチルベンゾフェノン、４−ベンゾイル−Ｎ，
Ｎ−ジメチル−Ｎ−［２−（１−オキソ−２−プロペニルオキシ）エチル］ベンゼンメタ
ナミニウムブロミド、（４−ベンゾイルベンジル）トリメチルアンモニウムクロリド等の
ベンゾフェノン類；２−イソプロピルチオキサントン、４−イソプロピルチオキサントン
、２−クロロチオキサントン、２，４−ジメチルチオキサントン、２，４−ジイソプロピ
ルチオキサントン、２，４−ジクロロチオキサントン、１−クロロ−４−プロポキシチオ
キサントン、２−（３−ジメチルアミノ−２−ヒドロキシ）−３，４−ジメチル−９Ｈ−
チオキサントン−９−オンメソクロリド等のチオキサントン類；キサントン類；２−メチ
ルアントラキノン、２−アミルアントラキノン、２−ｔ−ブチルアントラキノン、１−ク
ロロアントラキノン等のアントラキノン類；アセトフェノンジメチルケタール、ベンジル
ジメチルケタール等のケタール類；２−メチル−１−［４−（メチルチオ）フェニル］−
２−モルホリノ−プロパン−１−オンや２−ベンジル−２−ジメチルアミノ−１−（４−
モルホリノフェニル）−ブタノン−１；アシルホスフィンオキサイド類；等が示される。
これらの中でも、アセトフェノン類、ベンゾフェノン類、アシルフォスフィンオキサイド
類が好適に用いられ、特に、２−ヒドロキシ−２−メチル−１−フェニルプロパン−１−
オン、２−メチル−２−モルホリノ（４−チオメチルフェニル）プロパン−１−オンが好
適に用いられる。
上記硬化剤としてカチオン硬化触媒又はラジカル硬化触媒を使用する場合、その配合量は
、溶媒等を含まない有効成分量（固形分換算量）を意味する。後述する一般式（２）で表されるルイス酸とルイス塩基とからなるカチオン硬化触媒を使用する場合は、該ルイス酸とルイス塩基との合計量である。）として、それぞれカチオン硬化性化合物の総量又はラジカル硬化性化合物の総量１００質量部に対し、０．０１〜２５質量部とすることが好適である。これにより、硬化速度がより高められ、生産性、耐溶剤性をより向上できるとともに、硬化時や加熱時、使用時等に着色するおそれをより抑制することができる。また、例えば、上記樹脂組成物を用いて得られる硬化物や積層体をリフロー実装する場合には２００℃以上の耐熱性が必要であるため、無色・透明性の観点からも、２０質量部以下とすることが好適である。より好ましくは０．１質量部以上、更に好ましくは０．２質量部以上であり、また、より好ましくは１０質量部以下、更に好ましくは５質量部以下、特に好ましくは３質量部以下である。
上記硬化剤として、酸無水物系、フェノール系又はアミン系等の通常使用される硬化剤を
用いる場合、これらの硬化剤としては、通常使用されるものを用いればよい。
例えば、酸無水物系硬化剤としては、テトラヒドロフタル酸無水物、メチルテトラヒドロ
無水フタル酸、トリアルキルテトラヒドロ無水フタル酸、ヘキサヒドロフタル、酸無水物
、メチルヘキサヒドロ無水フタル酸、ナジック酸無水物、メチルナジック酸無水物、ヘッ
ト酸無水物、ハイミック酸無水物、５−（２，５−ジオキソテトラヒドロフリル）−３−
メチル−３−シクロヘキセン−１，２−ジカルボン酸無水物、トリアルキルテトラヒドロ
無水フタル酸−無水マレイン酸付加物、クロレンド酸、メチルエンドメチレンテトラヒド
ロ無水フタル酸等の脂環式カルボン酸無水物；ドデセニル無水コハク酸、ポリアゼライン
酸無水物、ポリセバシン酸無水物、ポリドデカン二酸無水物等の脂肪族カルボン酸の無水
物；フタル酸無水物、トリメリット酸無水物、ピロメリット酸無水物、ベンゾフェノンテ
トラカルボン酸無水物、エチレングリコール無水トリメリット酸、ビフェニルテトラカル
ボン酸無水物等の芳香族カルボン酸無水物等が挙げられる。
上記フェノール系硬化剤としては、例えば、ビスフェノールＡ、テトラブロムビスフェノ
ールＡ、ビスフェノールＦ，ビスフェノールＳ、４，４’−ビフェニルフェノール、２，
２’−メチレン−ビス（４−メチル−６−ｔｅｒｔ−ブチルフェノール）、２，２’−メ
チレン−ビス（４−エチル−６−ｔｅｒｔ−ブチルフェノール）、４，４’−ブチリレン
−ビス（３−メチル−６−ｔｅｒｔ−ブチルフェノール）、１，１，３−トリス（２−メ
チル−４−ヒドロキシ−５−ｔｅｒｔ−ブチルフェノール）、トリスヒドロキシフェニル
メタン、ピロガロール、ジイソプロピリデン骨格を有するフェノール類；１，１−ジ−４
−ヒドロキシフェニルフルオレン等のフルオレン骨格を有するフェノール類；フェノール
化ポリブタジエン等のポリフェノール化合物、フェノール、クレゾール類、エチルフェノ
ール類、ブチルフェノール類、オクチルフェノール類、ビスフェノールＡ、ブロム化ビス
フェノールＡ、ビスフェノールＦ、ビスフェノールＳ、ナフトール類等の各種フェノール
を原料とするノボラック樹脂：キシリレン骨格含有フェノールノボラック樹脂、ジシクロ
ペンタジエン骨格含有フェノールノボラック樹脂、フルオレン骨格含有フェノールノボラ
ック樹脂等の各種ノボラック樹脂が挙げられる。
上記酸無水物系、フェノール系又はアミン系等の通常使用される硬化剤のうち、好ましく
は酸無水物系硬化剤であり、より好ましくはメチルテトラヒドロ無水フタル酸、テトラヒ
ドロ無水フタル酸、メチルヘキサヒドロ無水フタル酸、へキサヒドロ無水フタル酸である
。更に好ましくはメチルヘキサヒドロ無水フタル酸、へキサヒドロ無水フタル酸である。
上記酸無水物系、フェノール系又はアミン系等の通常使用される硬化剤を用いる場合、硬
化剤の含有量としては、樹脂組成物１００質量％に対し、２５〜７０質量％であることが
好適である。より好ましくは３５〜６０質量％である。また、上記硬化性化合物（硬化性
樹脂とも称す）とこれらの硬化剤との混合割合は、硬化性樹脂の１化学当量に対し、硬化
剤を０．５〜１．６当量の割合で混合することが好ましい。より好ましくは０．７〜１．
４当量、更に好ましくは０．９〜１．２当量の割合で混合することである。
上記硬化剤として好ましくは、上述したように、熱潜在性カチオン硬化触媒や光潜在性カ
チオン硬化触媒等のカチオン硬化触媒を用いることである。これにより、短時間で硬化反
応を好適に進めることができ、硬化物を速やかに形成することができるため、製造効率が
より向上されることになる。また、耐熱性及び離型性がより高い硬化物を得られるうえ、
上記樹脂組成物がハンドリング性に優れた１液型組成物（１液性状）として安定的に存在
することができる。このように上記樹脂組成物が更にカチオン硬化触媒を含む形態もまた
、本発明の好適な形態の１つである。中でも、熱潜在性カチオン硬化触媒を少なくとも用
いることが好適である。
なお、カチオン硬化触媒とは、カチオン硬化反応を促進する触媒であり、例えば酸無水物
硬化反応における硬化促進剤とは異なる働きをするものである。
上記カチオン硬化触媒は、ホウ素化合物を含むことが好ましく、芳香族フッ素化合物を含
むことがより好ましい。
上記カチオン硬化触媒として特に好ましくは、下記一般式（２）：
【００６６】
【化２】
2016027400.tif 000003
（式中、Ｒは、同一又は異なって、置換基を有してもよい炭化水素基を表す。ｘは１〜５
の整数であり、同一又は異なって、芳香環に結合しているフッ素原子の数を表す。ａは１
以上の整数であり、ｂは０以上の整数であり、ａ＋ｂ＝３を満たす。）で表されるルイス
酸（有機ボラン）と、ルイス塩基とからなる形態である。
これにより、硬化方法としてカチオン硬化を採用することができるため、例えば酸無水物
硬化のような付加型硬化を採用する場合と比較して、得られる硬化物が耐熱性、化学的安
定性、耐湿性等の光学用途で求められる特性により優れたものとなる。また、アンチモン
系スルホニウム塩等の従来のカチオン硬化触媒を用いた場合と比較して、熱（硬化時、成
膜時、使用環境）による着色が低減され、耐湿熱性や耐温度衝撃性等の耐久性により優れ
た硬化物が得られる。
なお、用いる触媒に基づく硬化物の着色の有無・程度は、通常、４００ｎｍにおける透過
率の変化からも確認することができる。つまり、硬化物の４００ｎｍの透過率を測定する
ことによって、硬化物の着色の有無・程度を評価することができる。
上記一般式（２）におけるＲは、同一又は異なって、置換基を有してもよい炭化水素基を
表す。上記炭化水素基は特に限定されないが、炭素原子数１〜２０の炭化水素基であるこ
とが好ましい。炭素原子数１〜２０の炭化水素基は、全体として炭素原子数が１〜２０で
あれば限定されないが、アルキル基、アリール基、アルケニル基であることが好ましい。
当該アルキル基、アリール基、アルケニル基は、無置換の基であっても、水素原子の１又
は２以上が他の有機基又はハロゲン原子によって置換された基であってもよい。この場合
の他の有機基としては、アルキル基（Ｒで表される炭化水素基がアルキル基である場合に
は、置換後の炭化水素基は全体として無置換のアルキル基に該当する。）、アリール基、
アルケニル基、アルコキシ基、水酸基等が挙げられる。
上記一般式（２）におけるｘは１〜５の整数であり、同一又は異なって、芳香環に結合し
ているフッ素原子の数を表す。芳香環におけるフッ素原子の結合位置は特に限定されない
。ｘとして好ましくは２〜５であり、より好ましくは３〜５であり、最も好ましくは５で
ある。
またａは１以上の整数であり、ｂは０以上の整数であり、ａ＋ｂ＝３を満たす。すなわち
、上記ルイス酸は、フッ素原子が結合した芳香環が少なくとも１つ、ホウ素原子に結合し
たものである。ａとしてより好ましくは２以上であり、特に好ましくは３、すなわち、フ
ッ素原子が結合した芳香環がホウ素原子に３つ結合している形態である。
上記ルイス酸として具体的には、例えば、トリス（ペンタフルオロフェニル）ボラン（「
ＴＰＢ」と称す）、ビス（ペンタフルオロフェニル）フェニルボラン、ペンタフルオロフ
ェニル−ジフェニルボラン、トリス（４−フルオロフェニル）ボラン等が好ましい。これ
らの中でも、硬化物の耐熱性、耐湿熱性、耐温度衝撃性等を向上できる点で、ＴＰＢがよ
り好ましい。なお、カチオン硬化触媒のうち、ルイス酸としてＴＰＢを含むものを、「Ｔ
ＰＢ系触媒」とも称す。
上記ルイス塩基は、上記ルイス酸に配位することができるもの、すなわち、上記ルイス酸
が有するホウ素原子と配位結合を形成できるものであれば限定されず、ルイス塩基として
通常用いられるものを用いることができるが、非共有電子対を有する原子を有する化合物
が好適である。具体的には、窒素原子、リン原子又は硫黄原子を有する化合物であること
が好適である。この場合、ルイス塩基は、窒素原子、リン原子又は硫黄原子が有する非共
有電子対を、上記ルイス酸のホウ素原子に供与することにより、配位結合を形成すること
となる。また、上記ルイス塩基は、窒素原子又はリン原子を有する化合物がより好ましい
。上記窒素原子を有する化合物として好ましくは、アミン類（モノアミン、ポリアミン）、アンモニア等が挙げられる。より好ましくは、ヒンダードアミン構造を有するアミン、低沸点のアミン、アンモニアであり、更に好ましくは、ヒンダードアミン構造を有するポリアミン、アンモニアである。上記ルイス塩基としてヒンダードアミン構造を有するポリアミンを用いると、ラジカル捕捉効果により硬化物の酸化防止が可能となり、得られる硬化物がより耐熱性（耐湿熱性）に優れたものとなる。一方、上記ルイス塩基としてアンモニア又は低沸点のアミンを用いると、得られる硬化物が低吸水性、耐ＵＶ照射性に優れたものとなる。硬化工程でアンモニア又は低沸点のアミンが揮発することにより、最終の成形体（硬化物）中の、アンモニア又は低沸点のアミンに由来する塩構造が少なくなるため、硬化物の吸水率を低減することができると推測される。特にアンモニアは上述の効果に優れるため好ましい。
ここで、後述するように、本発明では１２０℃以下の沸点を有する窒素含有化合物を含む
ことが好ましいため、上記ルイス塩基として１２０℃以下の沸点を有する窒素含有化合物
を用いることも好適である。すなわち１２０℃以下の沸点を有する窒素含有化合物は、上
記カチオン硬化触媒を形成する一部として、樹脂組成物中に含有されることも好適である
。
【００６７】
上記ヒンダードアミン構造を有するアミンとしては、樹脂組成物の保存安定性と成形時の
硬化性の観点より、ホウ素原子と配位結合を形成する窒素原子が第２級又は第３級アミン
を構成するものであることが好ましく、ジアミン以上のポリアミンであることがより好ま
しい。ヒンダードアミン構造を有するアミンとしては、具体的には、２，２，６，６−テ
トラメチルピペリジン、Ｎ−メチル−２，２，６，６−テトラメチルピペリジン；ＴＩＮ
ＵＶＩＮ７７０、ＴＩＮＵＶＩＮ７６５、ＴＩＮＵＶＩＮ１４４、ＴＩＮＵＶＩＮ１２３
、ＴＩＮＵＶＩＮ７４４、ＣＨＩＭＡＳＳＯＲＢ２０２０ＦＤＬ（以上、ＢＡＳＦ社製）
；アデカスタブＬＡ５２、アデカスタブＬＡ５７（以上、ＡＤＥＫＡ社製）等が挙げられ
る。中でも、１分子に２個以上のヒンダードアミン構造をもつＴＩＮＵＶＩＮ７７０、Ｔ
ＩＮＵＶＩＮ７６５、アデカスタブＬＡ５２、アデカスタブＬＡ５７が好適である。
上記低沸点のアミンとしては、沸点が１２０℃以下のアミンを用いることが好ましく、よ
り好ましくは８０℃以下であり、更に好ましくは５０℃以下であり、一層好ましくは３０
℃以下であり、特に好ましくは５℃以下である。具体的には、モノメチルアミン、モノエ
チルアミン、モノプロピルアミン、モノブチルアミン、モノペンチルアミン、エチレンジ
アミン等の第１級アミン；ジメチルアミン、ジエチルアミン、ジプロピルアミン、メチル
エチルアミン、ピペリジン等の第２級アミン；トリメチルアミン、トリエチルアミン等の
第３級アミン；等が挙げられる。
上記リン原子を有する化合物として好ましくは、ホスフィン類である。具体的には、トリ
フェニルホスフィン、トリメチルホスフィン、トリトルイルホスフィン、メチルジフェニ
ルホスフィン、１，２−ビス（ジフェニルホスフィノ）エタン、ジフェニルホスフィン等
が挙げられる。
上記硫黄原子を有する化合物として好ましくは、チオール類及びスルフィド類である。チ
オール類としては、具体的には、メチルチオール、エチルチオール、プロピルチオール、
ヘキシルチオール、デカンチオール、フェニルチオール等が挙げられる。スルフィド類の
具体例としては、ジフェニルスルフィド、ジメチルスルフィド、ジエチルスルフィド、メ
チルフェニルスルフィド、メトキシメチルフェニルスルフィド等が挙げられる。
上記一般式（２）で表されるルイス酸とルイス塩基とからなるカチオン硬化触媒において
、ルイス酸とルイス塩基との混合比は、必ずしも量論比でなくてもよい。すなわち、ルイ
ス酸及びルイス塩基（塩基点量に換算）のいずれか一方が理論量（当量）より過剰に含ま
れていてもよい。具体的には、当該カチオン硬化触媒におけるルイス酸とルイス塩基との
混合比が、ルイス酸点であるホウ素の原子数ｎ（ａ）に対する、ルイス塩基点となる原子
の原子数ｎ（ｂ）の比（ｎ（ｂ）／ｎ（ａ））で表して、１（量論比）でなくても、カチ
オン硬化触媒として作用する。ここで、カチオン硬化触媒における比ｎ（ｂ）／ｎ（ａ）
は、樹脂組成物の保存安定性、カチオン硬化特性（硬化速度、硬化物の硬化度等）に影響
する。
なお、ルイス塩基が、ジアミン類等の如く、ルイス塩基点を分子内に２個有する場合は、
カチオン硬化触媒を構成するルイス酸に対するルイス塩基の混合モル比が０．５の場合に
、比ｎ（ｂ）／ｎ（ａ）＝１（量論比）となる。このようにして、比ｎ（ｂ）／ｎ（ａ）
が算定される。
上記カチオン硬化触媒において、これを含む樹脂組成物の保存安定性の観点からは、ルイ
ス酸がルイス塩基に対して余りに過剰に存在すると、保存安定性が充分ではなくなる場合
があるので、保存安定性により優れる樹脂組成物とするためには、比ｎ（ｂ）／ｎ（ａ）
が０．５以上であることが好ましい。同様の理由から、より好ましくは０．８以上、更に
好ましくは０．９以上、特に好ましくは０．９５以上、最も好ましくは０．９９以上であ
る。
一方、カチオン硬化特性の観点から、ルイス塩基が余りに過剰となると、硬化物の低温硬
化性が充分ではなくなる場合があるので、カチオン硬化特性により優れる組成物とするた
めには、ｎ（ｂ）／ｎ（ａ）が１００以下であることが好ましい。同様の理由から、より
好ましくは２０以下、更に好ましくは１０以下、特に好ましくは５以下である。
上記比ｎ（ｂ）／ｎ（ａ）としてはまた、ルイス塩基が、窒素原子、硫黄原子又はリン原
子を有する化合物からなり、２以上炭素置換された構造（２以上炭素置換された構造とは
、これらの原子に炭素原子を介して有機基が２個以上結合した構造を意味する）である場
合には、カチオン硬化特性の観点から、酸解離定数が高く、立体障害が大きいことから、
比ｎ（ｂ）／ｎ（ａ）は、２以下であることが好ましい。より好ましくは１．５以下、更
に好ましくは１．２以下である。例えばヒンダードアミンのような構造では、当該範囲が
好ましい。
またルイス塩基が、１２０℃以下の沸点を有する窒素含有化合物（特にアンモニアや立体
障害の小さい低沸点アミン）である場合、中でも特にアンモニアである場合には、比ｎ（
ｂ）／ｎ（ａ）は、１より大きいことが好ましい。より好ましくは１．００１以上、更に
好ましくは１．０１以上、特に好ましくは１．１以上、最も好ましくは１．５以上である
。
上記カチオン硬化触媒を構成するルイス酸及びルイス塩基の存在形態は特に限定されない
が、該ルイス酸に対してルイス塩基が電子的な相互作用を有した状態で存在してなること
が好ましい。より好ましくは、該ルイス酸にルイス塩基の少なくとも一部が配位してなる
ことであり、更に好ましくは、少なくとも、存在するルイス酸に対して当量に相当するル
イス塩基がルイス酸に配位した形態である。ルイス酸に対するルイス塩基の存在比が当量
又は当量未満である場合、すなわち、比ｎ（ｂ）／ｎ（ａ）が１以下である場合は、存在
するルイス塩基のほぼ全量がルイス酸に配位してなる形態が好ましい。一方、ルイス塩基
が過剰に（当量より多く）含まれる形態においては、ルイス塩基がルイス酸と当量配位し
、過剰のルイス塩基は錯体の近傍に存在していることが好ましい。
上記一般式（２）で表されるルイス酸とルイス塩基とからなるカチオン硬化触媒として具
体的には、例えば、ＴＰＢ／モノアルキルアミン錯体、ＴＰＢ／ジアルキルアミン錯体、
ＴＰＢ／トリアルキルアミン錯体等のＴＰＢアルキルアミン錯体、ＴＰＢ／ヒンダードア
ミン錯体等の有機ボラン／アミン錯体；ＴＰＢ／ＮＨ３錯体等の有機ボラン／アンモニア
錯体；ＴＰＢ／トリアリールホスフィン錯体、ＴＰＢ／ジアリールホスフィン錯体、ＴＰ
Ｂ／モノアリールホスフィン錯体等の有機ボラン／ホスフィン錯体；ＴＰＢ／アルキルチ
オール錯体等の有機ボラン／チオール錯体；ＴＰＢ／ジアリールスルフィド錯体、ＴＰＢ
／ジアルキルスルフィド錯体等の有機ボラン／スルフィド錯体等が挙げられる。中でも、
ＴＰＢ／アルキルアミン錯体、ＴＰＢ／ヒンダードアミン錯体、ＴＰＢ／ＮＨ３錯体、Ｔ
ＰＢ／ホスフィン錯体が好適である。
上記樹脂組成物において、カチオン硬化触媒の含有量は、溶媒等を含まない有効成分量（
固形分換算量）を意味する。上記一般式（２）で表されるルイス酸とルイス塩基とからなるカチオン硬化触媒を使用する場合は、該ルイス酸とルイス塩基との合計量である）として、樹脂組成物中に含まれるカチオン硬化性化合物の総量１００質量部に対し、０．０１〜２５質量部とすることが好適である。これにより、硬化速度がより高められ、生産性、耐溶剤性をより向上できるとともに、硬化時や加熱時、使用時等に着色するおそれをより抑制することができる。また、例えば、上記樹脂組成物を用いて得られる積層体をリフロー実装する場合には２００℃以上の耐熱性が必要であるため、無色・透明性の観点からも、１０質量部以下とすることが好適である。より好ましくは０．０５質量部以上、更に好ましくは０．１質量部以上、特に好ましくは０．２質量部以上であり、また、より好ましくは２０質量部以下、更に好ましくは１０質量部以下、特に好ましくは６質量部以下である。
【００６８】
−窒素含有化合物−
上記樹脂組成物はまた、１２０℃以下の沸点を有する窒素含有化合物（単に「窒素含有化
合物」とも称す）を含むことが好適である。これにより、保存（貯蔵）時や移送時には該
窒素含有化合物の存在により、樹脂組成物が保存安定性に優れる一方で、硬化時には該窒
素含有化合物の一部又は全部が揮散することに起因して、成膜性に優れ、高外観を呈する
硬化物を容易に得ることが可能になる。このように上記樹脂組成物が更に１２０℃以下の
沸点を有する窒素含有化合物を含む形態もまた、本発明の好適な形態の１つである。
上記窒素含有化合物の沸点は、上記効果をより一層発現させる観点から、好ましくは１０
０℃以下、より好ましくは８０℃以下、更に好ましくは５０℃以下、特に好ましくは３０
℃以下、最も好ましくは５℃以下である。
上記窒素含有化合物の沸点はまた、基材上に上記樹脂組成物から樹脂層を形成する際の温
度（例えば、スピンコート法等の後述する溶液塗布法等により樹脂層を形成する際の温度
）をＡ（℃）とすると、（Ａ＋８０）℃以下であることが好ましい。すなわち例えば、Ａ
＝室温２５℃とすると、窒素含有化合物の沸点は、１０５℃以下であること好ましい。こ
れにより、上述した窒素含有化合物を用いることによる効果をより充分に発揮することが
可能となる。より好ましくは（Ａ＋６０）℃以下、更に好ましくは（Ａ＋３０）℃以下、
特に好ましくは（Ａ＋１０）℃以下である。
上記窒素含有化合物として具体的には、例えば、アンモニア（沸点：−３３．３４℃）；
モノメチルアミン（沸点：−６℃）、モノエチルアミン（沸点：１６．６℃）、モノプロ
ピルアミン（沸点：４８℃）、モノブチルアミン（沸点：７８℃）、モノペンチルアミン
、エチレンジアミン（沸点：１１７℃）等の第１級アミン；ジメチルアミン（沸点：６．
９℃）、ジエチルアミン（沸点：５５．５℃）、ジプロピルアミン、メチルエチルアミン
（沸点：３６−３７℃）、メチルプロピルアミン（沸点：７８℃）、メチルブチルアミン
（沸点：９０−９２℃）、エチルプロピルアミン（沸点：８０−８５℃）、ピペリジン（
沸点：１０６℃）等の第２級アミン；トリメチルアミン（沸点：２．９℃）、トリエチル
アミン（沸点：８９．７℃）等の第３級アミン；等が好適である。中でも、アンモニアが
、上述した効果をより発現できるため特に好適である。このように上記窒素含有化合物が
アンモニアである形態は、本発明の好適な形態の１つである。
上記樹脂組成物において、窒素含有化合物の含有量は、硬化性化合物の総量１００質量部
に対し、０．００１〜１０質量部であることが好適である。より好ましくは０．０１〜５
質量部である。
なお、本発明では、上記一般式（２）で表されるルイス酸と、ルイス塩基としての窒素含
有化合物からなるカチオン硬化触媒を使用することも好適である。この場合の窒素含有化
合物の含有割合は、上述した比ｎ（ｂ）／ｎ（ａ）の好ましい範囲になるように適宜設定
することが好ましい。
−溶媒−
上記樹脂組成物はまた、溶媒を含むことが好適である。これによって、流動性の高い樹脂
組成物とすることができ、コーティング用の樹脂組成物として特に好適なものとなる。
上記溶媒としては、有機溶媒が好ましい。有機溶媒としては、例えば、アセトン、メチル
エチルケトン、シクロヘキサノン、メチルイソブチルケトン、ジアセトンアルコール等の
ケトン系溶媒；トルエン、キシレン等の芳香族系溶媒；イソプロピルアルコール、ｎ−ブ
チルアルコール等のアルコール系溶媒；酢酸エチル、酢酸ブチル、酢酸セロソルブ等のエ
ステル系溶媒；等が挙げられる。これらの溶媒は、１種又は２種以上を使用することがで
きる。
上記溶媒を含む場合、その含有量としては、硬化性化合物（樹脂成分）の総量１００質量
部に対して、１０質量部以上であることが好ましい。これにより、上記樹脂組成物は、基
材（好ましくは透明無機材料層）上に層を形成する材料としてより優れた流動性を発揮す
ることができる。より好ましくは５０質量部以上、更に好ましくは１００質量部以上、特
に好ましくは２００質量部以上である。一方、溶媒の含有量は、好ましくは１００００質
量部以下、より好ましくは５０００質量部以下、更に好ましくは１０００質量部以下であ
る。
ところで、溶媒には、例えば、他の成分（例えば、硬化性化合物や色素）を充分に溶解で
きること；基板上に該溶液をコーティングした場合に膜厚ムラが少ないこと；コート膜の
硬化を進めるために加熱した場合も突沸等による表面荒れを起こさないこと；硬化阻害要
因となって膜の強度を下げることがないこと；該溶液を長期間保存した場合にも増粘等の
物性変化を誘発しないこと；等が求められ、このような条件をもとに、使用する樹脂組成
物中の含有成分（例えば、硬化性化合物や色素、硬化触媒等）の種類に応じて適切な溶媒
を選択することが好適である。
そこで、本発明者らが検討を進めたところ、溶媒として、アセトン、γーブチルラクトン
、ジエチルジグリコール、シクロヘキサノン、メチルエチルケトン、メチルイソブチルケ
トン、プロピレングリコールモノメチルエーテルアセテート（ＰＧＭＥＡ）、プロピレン
グリコールモノメチルエーテル（ＰＧＭＥ）、テトラヒドロフラン（ＴＨＦ）等を用いる
と、良好な膜を形成することを見いだした。中でも特に、ＰＧＭＥＡは、沸点が１４５℃
と比較的高いのにも関わらず、揮発性が高いことから、溶媒の主成分としてＰＧＭＥＡを
用いた場合には、膜厚ムラが少なく、突沸による表面荒れもなく、また、硬化阻害も少な
く、保存安定性も良好であることを見いだし、ＰＧＭＥＡを含む樹脂組成物（樹脂溶液）
は、それを用いたコーティング膜の品質が高く、かつ安定生産できる溶液となることを見
いだした。ＰＧＭＥＡ以外の、誘電率が１０未満、かつ分子量が１００を超える比較的大
きな分子構造の溶媒についても、ほぼ同様の効果を奏することを見いだした。このように
上記樹脂組成物が更に溶媒を含み、該溶媒は、誘電率が１０未満、かつ分子量が１００を
超える溶媒（「誘電率が１０未満、かつ分子量が１００を超える溶媒」を含む形態もまた、本発明の好適な形態の１つである。
以上のような形態の樹脂組成物は、例えば、光選択透過フィルター（例えば、赤外吸収フィルター）用のインク溶液等として好適なものとなる。
【００６９】
−光増感剤−
上記樹脂組成物はまた、必要に応じて光増感剤を１種又は２種以上更に含んでいてもよい
。特に、上述した活性エネルギー線照射による硬化を行う場合には、上記光重合開始剤に
加え、更に、光増感剤を併用することが好ましい。
上記光増感剤としては、例えば、トリエタノールアミン、メチルジエタノールアミン、ト
リイソプロパノールアミン、４−ジメチルアミノ安息香酸メチル、４−ジメチルアミノ安
息香酸エチル、４−ジメチルアミノ安息香酸イソアミル、安息香酸（２−ジメチルアミノ
）エチル、４−ジメチルアミノ安息香酸（ｎ−ブトキシ）エチル、４−ジメチルアミノ安
息香酸２−エチルヘキシル等のアミン類等が好適である。
上記光増感剤を含む場合、その含有量としては、硬化性樹脂（硬化性化合物）の総量１０
０質量部に対し、０．１〜２０質量部とすることが好ましい。より好ましくは０．５〜１
０質量部である。
−硬化促進剤−
上記樹脂組成物はまた、必要に応じて硬化促進剤を１種又は２種以上更に含んでいてもよ
い。特に、上述した酸無水物系、フェノール系又はアミン系等の通常使用される硬化剤を
用いる場合には、硬化促進剤を併用することが好適である。
上記硬化促進剤としては、有機塩基の酸塩又は３級窒素を有する芳香族化合物等が挙げら
れ、有機塩基の酸塩としては、有機ホスフォニウム塩や有機アンモニウム塩等の有機オニ
ウム塩や３級窒素を有する有機塩基の酸塩が挙げられる。有機ホスフォニウム塩としては
、例えば、テトラフェニルホスフォニウムブロミド、トリフェニルホスフィン・トルエン
ブロミド等のフェニル環を四つ有するホスフォニウムブロミドが挙げられ、有機アンモニ
ウム塩としては、例えばテトラオクチルアンモニウムブロミド、テトラブチルアンモニウ
ムブロミド、テトラエチルアンモニウムブロミド等のテトラ（Ｃ１〜Ｃ８）アルキルアン
モニウムブロミドが挙げられ、３級窒素を有する有機塩基の酸塩としては、例えば環内に
３級窒素を有する脂環式塩基の有機酸塩や各種イミダゾール類の有機酸塩が挙げられる。
上記環内に３級窒素を有する脂環式塩基の有機酸塩としては、例えば、１，８−ジアザビ
シクロ（５，４，０）ウンデセン−７のフェノール塩、１，８−ジアザビシクロ（５，４
，０）ウンデセン−７のオクチル酸塩等のジアザ化合物と、フェノール類、下記多価カル
ボン酸類又はフォスフィン酸類との塩類が挙げられる。
上記各種イミダゾール類の有機酸塩としては、例えばイミダゾール類と多価カルボン酸等
の有機酸との塩類が挙げられる。イミダゾール類としては、例えば、２−メチルイミダゾ
ール、２−フェニルイミダゾール、２−ウンデシルイミダゾール、２−ヘプタデシルイミ
ダゾール、２−フェニル−４−メチルイミダゾール、１−ベンジル−２−フェニルイミダ
ゾール、１−ベンジル−２−メチルイミダゾール、１−シアノエチル−２−メチルイミダ
ゾール、１−シアノエチル−２−フェニルイミダゾール、１−シアノエチル−２−ウンデ
シルイミダゾール等が挙げられる。好ましいイミダゾール類としては、例えば後述する３
級窒素を有する芳香族化合物におけるフェニル基置換イミダゾール類と同じイミダゾール
類が挙げられる。
上記多価カルボン酸類としては、例えば、フタル酸、イソフタル酸、テレフタル酸、トリ
メリット酸、ピロメリット酸、ナフタレンジカルボン酸等の芳香族多価カルボン酸、マレ
イン酸、蓚酸等の脂肪族多価カルボン酸が挙げられ、好ましい多価カルボン酸としては、
例えばテレフタル酸、トリメリット酸、ピロメリット酸等の芳香族多価カルボン酸が挙げ
られる。好ましいイミダゾール類と多価カルボン酸等の有機酸との塩類としては、例えば
１位に置換基を有しているイミダゾール類の多価カルボン酸塩が挙げられる。より好まし
くは、例えば１−ベンジル−２−フェニルイミダゾールのトリメリット酸塩である。
上記３級窒素を有する芳香族化合物としては、例えばフェニル基置換イミダゾール類や３
級アミノ基置換フェノール類が挙げられる。フェニル基置換イミダゾール類としては、例
えば２−フェニルイミダゾール、２−フェニル−４−メチルイミダゾール、１−ベンジル
−２−フェニルイミダゾール、１−ベンジル−２−メチルイミダゾール、１−シアノエチ
ル−２−フェニルイミダゾール、２−フェニル−３，５−ジヒドロキシメチルイミダゾー
ル、２−フェニル−４−ヒドロキシメチル−５−メチルイミダゾール、１−シアノエチル
−２−フェニル−３，５−ジシアノエトキシメチルイミダゾール等が挙げられる。好まし
くは、例えば１位に芳香族置換基を有しているイミダゾール類であり、より好ましくは、
例えば１−ベンジル−２−フェニルイミダゾールである。３級アミノ基置換フェノール類
としては、例えば２，４，６−トリ（ジメチルアミノメチル）−フェノール等のジ（Ｃ１
〜Ｃ４）アルキルアミノ（Ｃ１〜Ｃ４）アルキル基を１〜３個有するフェノール類が挙げ
られる。
上記硬化促進剤の中でも特に好ましい硬化促進剤としては、１，８−ジアザビシクロ（５
，４，０）ウンデセン−７のフェノール塩、１，８−ジアザビシクロ（５，４，０）ウン
デセン−７のオクチル酸塩、２，４，６−トリ（ジメチルアミノメチル）−フェノール、
テトラブチルアンモニウムブロミド、テトラエチルアンモニウムブロミド、１−ベンジル
−２−フェニルイミダゾール、１−ベンジル−２−フェニルイミダゾールのトリメリット
酸塩、テトラフェニルホスフォニウムブロミド、トリフェニルホスフィン・トルエンブロ
ミドである。
上記硬化促進剤を含む場合、その含有量は、硬化性樹脂（硬化性化合物）の総量１００質
量部に対し、０．０１〜５質量部とすることが好ましい。より好ましくは０．０３〜３質
量部である。
−可撓性成分−
上記樹脂組成物はまた、可撓性を有する成分（「可撓性成分」と称す）を含むことが好適
である。これによって、一体感のある、すなわち靱性の高い樹脂組成物とすることが可能
となる。また、可撓性成分を含むことによって樹脂層の硬度がより向上される。
なお、可撓性成分は、上記硬化性樹脂とは異なる化合物であってもよいし、上記硬化性樹
脂の少なくとも１種が可撓性成分であってもよい。
上記可撓性成分としては、例えば、−〔−（ＣＨ２）ｎ−Ｏ−〕ｍ−で表されるオキシア
ルキレン骨格を有する化合物（ｎは２以上、ｍは１以上の整数である。好ましくは、ｎは
２〜１２、ｍは１〜１０００の整数であり、より好ましくは、ｎは３〜６、ｍは１〜２０
の整数である。）が好適であり、例えば、オキシブチレン基を含むエポキシ化合物（ジャ
パンエポキシレジン社製、ＹＬ−７２１７、エポキシ当量４３７、液状エポキシ化合物（
１０℃以上））が好適である。また、その他の好適な可撓性成分としては、液状ニトリル
ゴム等の液状ゴム、ポリブタジエン等の高分子ゴム、粒径１００ｎｍ以下の微粒子ゴム等
が好ましい。
これらの中でも、上記可撓性成分はエポキシ基を含む化合物であることが好ましく、より
好ましくは、オキシブチレン基（−〔−（ＣＨ２）４−Ｏ−〕ｍ−（ｍは、同上））を有する化合物である。
上記可撓性成分を含む場合、その含有量としては、上記硬化性化合物と可撓性成分との合
計量１００質量％に対し、４０質量％以下であることが好適である。より好ましくは３０
質量％以下、更に好ましくは２０質量％以下である。また、０．０１質量％以上が好まし
く、より好ましくは０．１質量％以上、更に好ましくは０．５質量％以上である。
−他の成分−
上記積層用樹脂組成物は更に、上述した必須成分や好適な含有成分の他に、本発明の作用
効果を損なわない限りにおいて、硬化促進剤、反応性希釈剤、不飽和結合を有さない飽和
化合物、顔料、染料、酸化防止剤、紫外線吸収剤、ＩＲカット剤、光安定剤、可塑剤、非
反応性化合物、連鎖移動剤、嫌気重合開始剤、重合禁止剤、無機充填剤、有機充填剤、カ
ップリング剤以外の密着向上剤、熱安定剤、防菌・防カビ剤、難燃剤、艶消し剤、消泡剤
、レベリング剤、湿潤・分散剤、沈降防止剤、増粘剤・タレ防止剤、色分かれ防止剤、乳
化剤、スリップ・スリキズ防止剤、皮張り防止剤、乾燥剤、防汚剤、帯電防止剤、導電剤
（静電助剤）等を含有してもよい。
上記樹脂組成物が無機充填剤を含有することで、線膨張率を低減させることが可能であり
、半田リフロー工程、無機酸化物の蒸着工程等において、熱による膨張を抑制することが
可能である。無機充填剤としては、透明性を損なわないという観点で、ナノ粒子を配合す
るものが好ましく、粒径４０ｎｍ以下のシリカ、酸化チタン、酸化亜鉛、酸化ジルコニア
を含むものが好ましい。例えば、日産化学工業社製ＭＥＫ−ＳＴ等が好適に用いられる。
上記樹脂組成物においては、樹脂組成物１ｃｍ３あたりに含まれる粒子径１０μｍ以上の
異物が１０００個以下であることが好ましく、より好ましくは１００個以下であり、更に
好ましくは１０個以下である。
上記樹脂組成物は塗布や硬化時にストライエーションや凹み等の欠陥を塗布膜に生じる可能性があり、必要に応じて、レベリング剤や界面活性剤を添加することが好ましい。該添加剤としては、シリコーン系添加剤やアクリル系添加剤が好ましい。例えば、ビックケミー社のBYK-378，BYK-392，BYK-337，BYK-355，BYK-354，BYK-306，BYK-330等が好ましい。添加量としては、樹脂に対して、０．００１部〜１０部が好ましく、更に好ましくは、０．０１〜５部が好ましい。過剰であれば析出や塗膜に濁りを生じる可能性があり、少なすぎれば塗布膜の欠陥を抑制できない。
なお、上記樹脂組成物に含まれる異物は、樹脂組成物を調製する際にろ過を行うことによ
り除去することができる。
−調製方法−
本発明の積層用樹脂組成物の調製方法は特に限定されず、含有成分を通常の方法で混合す
ることにより得ることができる。含有成分を混合する際には、必要に応じて、各成分又は
混合物を加熱して、均一組成になるように混合することもできる。加熱温度としては、硬
化性樹脂（硬化性化合物）の分解温度以下、又は、反応温度以下であれば特に限定されな
いが、硬化剤（触媒）添加前であれば、好ましくは１４０〜２０℃、より好ましくは１２
０〜４０℃である。
【００７０】
混合方法としては、各種の混合機や分散機を用いて混合分散することによって調製することができる。分散工程及び混合工程は、特に限定されず、通常の手法により行えばよい。また、通常行われる他の工程を更に含むものであってもよい。
【００７１】
本発明の樹脂組成物の調製の際、各成分の添加混合する順は適宜選択できるが、樹脂硬化成分に色素を添加混合した後、さらにシランカップリング剤を添加混合する形態や、樹脂硬化成分にシランカップリング剤を添加混合した後、さらに色素を添加する形態が好ましい。特に、樹脂成分、溶媒、色素を混合した後、シランカップリング剤、硬化剤を混合する形態が最も好ましい形態として挙げられる。
−粘度−
上記樹脂組成物は、粘度が１００００Ｐａ・ｓ以下であることが好ましい。これによって
、加工特性に優れ、例えば、コーティング時に表面が平滑な膜を得ることが可能となる。
より好ましくは１０００Ｐａ・ｓ以下、更に好ましくは２００Ｐａ・ｓ以下、一層好まし
くは１００００ｍＰａ・ｓ以下、特に好ましくは１００ｍＰａ・ｓ以下、最も好ましくは
５０ｍＰａ・ｓ以下である。また、０．０１ｍＰａ・ｓ以上であることが好ましく、より
好ましくは０．１ｍＰａ・ｓ以上である。
粘度の測定は、樹脂組成物について、Ｅ型粘度計（東機産業社製）を用いて、評価可能で
ある。上記粘度の数値は、２５℃の条件下で評価した値であることが好ましい。
−硬化方法−
上記樹脂組成物の硬化方法としては特に限定されず、例えば、熱硬化や光硬化（活性エネ
ルギー線照射による硬化）等の種々の方法を好適に用いることができる。熱硬化としては
３０〜４００℃程度で硬化することが好ましく、光硬化としては１０〜１００００ｍＪ／
ｃｍ２で硬化することが好ましい。硬化は１段階で行ってもよく、また、１次硬化（予備
硬化）、２次硬化（本硬化）のように２段階で行ってもよい。
以下に、２段階硬化を行う場合について、詳述する。
２段階硬化法としては、１次硬化に相当する第１工程として、樹脂組成物を１０〜１００
０００ｍＪ／ｃｍ２で光硬化させるか、又は、８０〜２００℃で熱硬化させる工程と、該
第１工程で得た硬化物を２００℃を超え５００℃以下で熱硬化させる、２次硬化に相当す
る第２工程とを含む方法を採用することが好ましい。
上記第１工程において、熱硬化の場合には、硬化温度を８０〜２００℃とすることが好ま
しい。より好ましくは１００℃以上、１６０℃以下である。また、硬化温度は、８０〜２
００℃の範囲内で、段階的に変化させてもよい。
上記熱硬化工程における硬化時間は、例えば、１０分以内であることが好ましく、より好
ましくは５分以内、更に好ましくは３分以内である。また、好ましくは１０秒以上、より
好ましくは３０秒以上である。
上記熱硬化工程はまた、空気中、又は、窒素等の不活性ガス雰囲気下、減圧下又は加圧下
のいずれの雰囲気下でも行うことができる。また、光硬化（活性エネルギー線照射による
硬化）を組み合わせてもよい。
上記硬化方法において、第２工程では、上記第１工程で得た硬化物を、１５０℃を超え、
５００℃以下で熱硬化させることが好ましい。硬化温度の下限は、より好ましくは２００
℃以上、更に好ましくは２３０℃以上、より更に好ましくは２５０℃以上、一層好ましく
は３００℃以上、特に好ましくは３３０℃以上、最も好ましくは３５０℃以上である。上
限は、より好ましくは４００℃以下である。また、硬化温度は、１５０℃を超え、５００
℃以下の温度範囲内で、段階的に変化させてもよい。
上記第２工程における硬化時間は、得られる硬化物の硬化率が充分となる時間とすればよ
く特に限定されないが、製造効率を考慮すると、例えば、１０分間〜３０時間とすること
が好適である。より好ましくは３０分間〜１０時間である。
上記第２工程はまた、空気中、又は、窒素等の不活性ガス雰囲気のいずれの雰囲気下でも
行うことができる。中でも特に、酸素濃度が低い雰囲気下で上記第２工程を行うことが好
ましい。例えば、酸素濃度が１０体積％以下である不活性ガス雰囲気下で行うことが好適
である。より好ましくは３体積％以下、更に好ましくは１体積％以下、特に好ましくは０
．５体積％以下、最も好ましくは０．３体積％以下である。
上記第１工程を実施することによって、塗工基材に対して塗液の凝集・ハジキ等を抑制可
能となる。また、上記第２工程を実施することで、リフロー工程、蒸着工程に対する耐熱
性を向上させることが可能となる。
上記硬化方法は、上記第１工程及び上記第２工程を含むことが好適であるが、その前後、
中間に硬化処理を含んでいてもよい。例えば、上記第１工程を光硬化で実施した後、熱硬
化を窒素下で１５０℃×６０分間行い、上記第２工程を熱硬化で実施する。このような処
理を行うことで、より成膜性、耐熱性を向上させることが可能となる。
他の硬化方法として、１段階硬化によることも好適である。特に本発明の積層用樹脂組成
物が沸点１２０℃以下の窒素含有化合物を含むものである場合には、硬化性に特に優れる
ものとなるため、予備硬化としての光硬化工程を経なくても、すなわち本硬化としての熱
硬化工程のみでも、充分に優れた外観を呈する硬化物を効率よく与えることができる。し
たがって、この場合には、例えば、光硬化と熱硬化との２段階硬化を行う場合に比べ、光
硬化工程を省くことで工程短縮が可能なため、硬化物の生産性や作業性に優れることにな
る。
上記１段階硬化による硬化方法として特に好ましくは、熱硬化方法である。熱硬化は、８０〜４００℃程度で硬化することが好ましく、この温度範囲内で段階的に変化させてもよ
い。１段階硬化の温度としては、樹脂の硬化性を上げるという観点で１００℃以上の温度が好ましく、１３０℃以上が更に好ましく、１５０℃以上が最も好ましい。一方、色素の劣化やカップリング剤の劣化を抑えるという観点では、３００℃未満が好ましく、２５０℃未満が更に好ましく、２００℃未満が最も好ましい。
上記１段階硬化工程における硬化時間は、得られる硬化物の硬化率が充分となる時間とす
ればよく特に限定されないが、製造効率を考慮すると、例えば、１分間〜３０時間とすることが好適である。より好ましくは１０分間〜１０時間である。
上記１段階硬化工程は、空気中、又は、窒素等の不活性ガス雰囲気のいずれの雰囲気下で
も行うことができる。中でも特に、色素や樹脂の劣化を抑えるという観点では、酸素濃度が低い雰囲気下で行うことが好ましい。例えば、酸素濃度が１０体積％以下である不活性ガス雰囲気下で行うことが好適である。より好ましくは３体積％以下、更に好ましくは１体積％以下、特に好ましくは０．５体積％以下、最も好ましくは０．３体積％以下である。装置の簡易性、生産性を向上させるという観点では、大気中の雰囲気下での硬化が好ましい。また、本願樹脂の500nm付近の可視域の透過率向上という観点で、大気中での硬化を必須とする形態も好ましい1形態である。
硬化において、生産量を向上させる観点から、塗布後に所定温度になっているホットプレートの様な平板加熱装置やオーブンによって、直接乾燥することが好ましい。
本発明の積層用樹脂組成物は、上述のように耐熱性、密着性（接着性）、耐湿熱性、耐温度衝撃性、耐光性等に優れた硬化物を与えることができる。そのため、基材上に、本発明の樹脂組成物からなる樹脂層を形成した場合、該樹脂層は、耐熱性等が高く、表面外観に優れ、可視光透過率の低減や着色が充分に抑制されたものとなることから、本発明の樹脂組成物及びそれを用いて得た積層体は、成膜を行う各種素子の部材（例えば、ＩＲカットフィルターに代表される光選択透過フィルター等の光学材料）として有用である。また、携帯電話、テレビ、パソコン、車載用途等の各種素子は、製造工程の簡略化、低コスト化等の理由から、半田リフロープロセスを採用する流れにあるところ、本発明の樹脂組成物及びそれを用いて得た積層体は、半田リフロープロセスに供されても光学特性低下が充分に抑制されることから、半田リフロープロセスを採用する各種素子の部材（例えば、ＩＲカットフィルターに代表される光選択透過フィルター等の光学材料）として特に有用である。中でも、基材として透明無機材料層を用いた場合には、クラックやチッピング、反りの発生を抑制でき、耐熱性にも優れる積層体が得られるため好適である。このように、上記積層用樹脂組成物からなる層を基材上に形成して得られる硬化物（積層体）もまた、本発明の１つである。
【００７２】
〔積層体〕
本発明の積層体（「積層物」とも称す）は、基材上に、上記積層用樹脂組成物からなる層
（「樹脂層」とも称す）を有する。すなわち本発明の積層用樹脂組成物は、基材上に層を
形成する材料として使用することができる。樹脂層は、基材の片面のみに有していてもよ
いし、両面に有していてもよい。また、基材及び樹脂層は、それぞれ単層構造又は多層構
造のいずれであってもよい。
上記積層体は、基材上に樹脂層を形成することにより得られるが、その形成方法としては
、樹脂組成物を基材上に塗布して硬化することにより形成する方法が好適である。すなわ
ち、基材上に塗膜を形成する方法が好ましい。また、本発明の積層体に用いられる積層用
樹脂組成物は、コーティング用（好ましくはガラス基板へのコーティング用）であることが好適である。
ここで、「基材上に樹脂層を有する」とは、基材に、直接、樹脂層が接している形態だけ
でなく、基材上に存在する他の構成部材を介して樹脂層を有する形態も含むこととする。
「基材上に樹脂層を形成する」についても同様であり、基材上に樹脂層を直接形成する場
合だけでなく、基材上に存在する他の構成部材を介して樹脂層を形成する場合も含むこと
とする。「樹脂組成物を基材上に塗布する」についても同様であり、樹脂組成物を基材上
に直接塗布する場合だけでなく、基材上に存在する他の構成部材を介して樹脂組成物を塗
布する場合も含むこととする。
上記他の構成部材を介して樹脂組成物を塗布する形態では、接着性をさらに向上させる観点から、例えば、シランカップリング剤等の金属酸化物前駆体を含む液状物によって当該構成部材の表面処理を施した上に、樹脂組成物を塗布することもできる。これにより、例えば、半田リフロー工程、湿熱環境における使用において、剥がれ等をより抑制することが可能になる。シランカップリング剤としては、反応性基として、アミノ基、メルカプト基、オキシラン基を有する化合物が好適である。
上記基材（又は他の構成部材）上に樹脂組成物からなる塗膜を形成する方法としては、溶
液塗布法が好適である。具体的には、スピンコート法、キャスト法、ロールコート法、ス
プレーコート法、バーコート法、ディップコート法、スクリーン印刷法、フレキソ印刷法
、インクジェット法等の通常使用される方法が挙げられる。これらの中では、スピンコー
ト法が、基板上のコート層の偏差を小さくする観点で好ましい。スピンコート法により塗
膜を形成する場合、室温（２５℃）付近で、透明無機材料層（又は他の構成部材）を５０
０〜４０００ｒｐｍで１０〜６０秒間程度回転させながら、溶媒を乾燥させることが好ま
しい。また、インクジェット法で行うことも、スピンコートでは得にくい丸型以外のサン
プルを得つつ、偏差を小さくするという観点では好ましい。また、スピンコート後やイン
クジェット後、必要に応じて光硬化及び／又は熱硬化を行うことが好ましい。
上記積層体の好ましい形態の一つとして、６５０〜６８０ｎｍの波長域に吸収極大を有し
、かつ４００〜６８０ｎｍの波長域に吸収極大を１つのみ有する形態が挙げられる。この
ような積層体として具体的には、６５０〜６８０ｎｍの波長域に吸収極大を有し、かつ４
００〜６８０ｎｍの波長域に吸収極大を１つのみ有するという吸収特性を示すフタロシア
ニン系色素を必須とする形態が挙げられる。この形態により、耐熱性の高い積層体を作成
することが可能となり、無機反射膜や無機干渉膜との組み合わせによって、４００〜６８
０ｎｍに吸収極大を有さないスペクトルを得ることが可能となる。これにより、上記積層
体は人間の目の感度に近い光選択透過性を発揮することができるため、撮像素子用途に極
めて有用な積層体となる。また、上記積層体を撮像素子用途に適用した場合に、フレアや
ゴーストの発生を充分に抑制できるうえ、反射膜と組み合わせた場合に課題となりうる入
射角依存性も充分に低減することができる。上記積層体としてより好ましくは、６５０〜
６８０ｎｍの波長域に吸収極大を有し、かつ４００〜７５０ｎｍの波長域に吸収極大を１
つのみ有するものである。これにより、上記効果をより一層発揮することができる。
ここで、「４００〜６８０ｎｍの波長域に吸収極大を１つのみ有する」とは、４００〜６
８０ｎｍの波長域に、吸光度が増加から減少に転じる頂点（吸収極大）が１つしか認めら
れないことを意味する。この吸収極大を頂点とするピークは、シャープなものであっても
よいし、ブロードなものであってもよい。後者の場合、シャープな吸収ピークが２以上重
なることによって全体としてブロードな吸収ピークが形成され、吸光度が増加から減少に
転じる頂点（吸収極大）が１つのみとなった形態であってもよい。
上記積層体はまた、波長５５０ｎｍの透過率が８０％以上であることが好ましい。波長５
５０ｎｍで８０％以上の透過率であれば、より優れた光選択透過性を発揮することができ
る。上記透過率としてより好ましくは８３％以上、更に好ましくは８５％以上、特に好ま
しくは８７％以上、最も好ましくは８９％以上である。
上記積層体はまた、６５０〜６８０ｎｍの波長域に存在する吸収極大波長又は最大吸収波
長での透過率が、６０％以下であることが好適である。より好ましくは５０％以下、更に
好ましくは４０％以下、更に好ましくは３０％以下である。
上記積層体は更に、吸光度が、６００〜６８０ｎｍの波長域において長波長側ほど高いこ
とが好適である。言い換えると、透過率が、６００〜６８０ｎｍの波長域において長波長
側ほど低いことが好適であり、例えば、６００〜６８０ｎｍの波長域において、１ｎｍご
とに透過率を測定した場合に、ある波長での透過率が、それよりも長波長での透過率を上
回らないことが好ましい。これにより、透過率スペクトルがより滑らかな曲線となるため
、より優れた光選択透過性を発現することができる。
本明細書中、積層体、樹脂層及び透明無機材料層の吸収特性及び透過率は、例えば、吸光
度計（分光光度計とも称される。島津製作所社製、分光光度計ＵＶ−３１００）を用いて
吸収スペクトル又は透過率スペクトルを測定することで求めることができる。
なお、樹脂層も、上述した積層体の吸収特性及び透過特性と同様の特性を有することが好
適である。中でも特に、上記樹脂層は、吸光度が、６００〜６８０ｎｍの波長域において
長波長側ほど高い形態であることが好ましい。
上記積層体の厚みは、例えば、１ｍｍ以下であることが好ましい。これにより、撮像素子
の小型化への要請に充分に応えることができる。より好ましくは５００μｍ以下、更に好
ましくは３００μｍ以下、特に好ましくは１５０μｍ以下であり、最も好ましくは１００
μｍ以下である。また、３０μｍ以上であることが好ましい。より好ましくは５０μｍ以
上である。
上述したように、上記積層体が、６５０〜６８０ｎｍの波長域に吸収極大を有し、かつ４
００〜６８０ｎｍの波長域に吸収極大を１つのみ有する形態は、本発明の好適な形態の１
つである。
【００７３】
＜基材＞
上記積層体において、基材としては特に限定されないが、例えば、有機材料、無機材料、
有機無機複合材料、金属材料等の１種又は２種以上を材料とすることが好ましい。有機材
料又は有機無機複合材料としては、例えば、これらの材料からなる樹脂フィルム等が挙げ
られる。有機材料としては、例えば、ポリエチレンテレフタレート（ＰＥＴ）、ポリエチレンナフタレート（ＰＥＮ）等のポリエステル樹脂、トリアセチルセルロース（ＴＡＣ）、メチルメタクリレート系共重合物等のアクリル樹脂、スチレン樹脂、ポリスルホン樹脂、ポリエーテルスルホン樹脂、ポリカーボネート樹脂、塩化ビニル樹脂、ポリメタクリルイミド樹脂等が挙げられる。
無機材料としては、例えば、ガラス、水晶、金属酸化物等が挙げられる。
また基材の材料は、耐リフロー性を有する材料であることが好適である。
上記基材の中でも、透明無機材料を材料とするものが好適である。すなわち上記基材は、
透明無機材料からなる層（透明無機材料層と称す）であることが好ましい。これにより、
クラックやチッピング、反りの発生をより抑制でき、耐熱性にもより優れる積層体が得ら
れるため好適である。このように透明無機材料層上に上記樹脂組成物からなる樹脂層を形
成して得られる積層体は、本発明の好適な形態の１つである。
上記透明無機材料は、例えば、ガラス、水晶等が挙げられる。
上記透明無機材料はまた、ガラスや水晶等を形成する材料中に遷移金属イオンを含有させ
て得られるものであってもよい。遷移金属イオンとしては、光吸収能を有するものとして
通常使用されるものを１種又は２種以上用いればよく、例えば、Ａｇ＋、Ｆｅ＋、Ｃｏ２＋、Ｎｉ２＋、Ｃｕ２＋、Ｚｎ２＋等が挙げられる。なお、上記基材がガラス又は水晶基板である形態は、本発明の好適な形態の１つである。
上記透明無機材料層において、「透明」であるとは、波長５５０ｎｍでの透過率が８０％
以上であることが好ましい。より好ましくは８５％以上、更に好ましくは９０％以上であ
る。
上記基材（好ましくは透明無機材料層）の厚みは特に限定されないが、例えば、３０〜１
０００μｍであることが好ましい。より好ましくは５０μｍ以上である。
本発明の樹脂組成物は、基材へのカップリング剤等での下塗りをしなくても、例えばガラス基板への密着性が高い硬化物を形成できるが、あらかじめ基材がカップリング剤により処理されたものであることも本発明の好適な形態の一つである。これにより、接着性がより向上され、例えば、半田リフロー工程、湿熱環境における使用において、剥がれ等をより抑制することが可能になる。
なお、カップリング剤により処理された基材とは、カップリング剤により表面処理された
基材であることが好ましい。
【００７４】
上記カップリング剤の好適な形態は、中心金属として、ケイ素、ジルコニア、チタン及び／又はアルミニウムを含むものが好適である。中でも、ケイ素を中心金属として有するものが好ましい。より好ましくはシランカップリング剤である。
このように上記基材がカップリング剤により処理されたものであり、該カップリング剤が
、中心金属としてケイ素、ジルコニア、チタン及び／又はアルミニウムを含む形態もまた
、本発明の好適な形態の１つである。
＜樹脂層＞
上記積層用樹脂組成物からなる層（樹脂層）の厚みは特に限定されないが、成膜時やリフロー時の耐熱性及び透明性の観点、熱膨張による界面での剥離や割れを防止する観点から、５０μｍ以下であることが好ましく、より好ましくは３０μｍ以下、更に好ましくは１
０μｍ以下であり、特に好ましくは５μｍ以下であり、最も好ましくは２μｍ以下である
。また、一般的な異物サイズよりも膜厚を充分に厚くすることにより欠点を防ぐ観点、樹
脂組成物へ溶解させる色素濃度を低減し、色素の会合や析出を抑制する観点から、０．１
μｍ以上であることが好ましく、より好ましくは０．５μｍ以上である。
＜ＵＶカット層＞
上記積層体はまた、更にＵＶ（紫外線）カット層を有することも好適である。これにより、紫外線による劣化を充分に抑制することができるため、積層体の耐候性を大幅に改善することができる。このように上記積層体が更にＵＶカット層を有する形態は、本発明の好適な形態の１つである。
上記ＵＶカット層は、上記積層体中の光入射側に配置されることが好適である。また、上
記積層体において、ＵＶカット層は、１層でもよいし、２層以上であってもよい。
上記ＵＶカット層は、例えば、樹脂成分と紫外線吸収剤とを少なくとも含む樹脂組成物に
より形成することができる。紫外線吸収剤としては、例えば、３５０〜４００ｎｍの波長
域に吸収能を有する化合物が好ましい。具体的には、３５０〜４００ｎｍの波長域に吸収
能を有するフタロシアニン系色素を用いることが好適である。また、例えば、ＴＩＮＵＶ
ＩＮ  Ｐ、ＴＩＮＵＶＩＮ  ２３４、ＴＩＮＵＶＩＮ  ３２９、ＴＩＮＵＶＩＮ  ２１３
、ＴＩＮＵＶＩＮ  ５７１、ＴＩＮＵＶＩＮ  ３２６（ＢＡＳＦ社製）等の１種又は２種
以上を使用することもできる。
【００７５】
〔積層体の用途〕
本発明の積層体は、撮像素子用途に特に好適である。本発明の積層用樹脂組成物もまた、撮像素子用途に特に好適である。中でも、上記積層体を、光選択透過フィルターの構成材料として使用することが好ましい。この場合、上記樹脂組成物により形成される樹脂層は、光選択透過フィルターのうち（近）赤外線吸収層（単に吸収層ともいう）として使用されることがより好適である。このような上記積層体を含む光選択透過フィルターもまた、本発明の１つであり、上記積層体を含む撮像素子もまた、本発明に含まれる。なお、撮像素子は、上記積層体を含む光選択透過フィルターを備えることが特に好適である。
ただし、上記積層用樹脂組成物及び積層体は、上記の用途に限定されるものではなく、例
えば、光学材料（部材）、機械部品材料、電気・電子部品材料、自動車部品材料、土木建
築材料、成形材料等の他、塗料や接着剤の材料等の各種用途にも有用なものである。
以下に、光選択透過フィルター及び撮像素子について説明する。
＜光選択透過フィルター＞
本発明の光選択透過フィルターは、上記積層体を１又は２以上含むが、必要に応じて、更に他の層を１又は２以上有するものであってもよい。光選択透過フィルターにおいては、上記積層体のうち透明無機材料層を基材として、上記樹脂組成物から形成される樹脂層を吸収層として、それぞれ使用することが好適である。
上記光選択透過フィルターは、所望の光の透過率を選択的に低減させるという機能以外の
種々の他の機能を有していてもよい。例えば、光選択透過フィルターとして好ましい形態
の１つである赤外線カットフィルターの場合、紫外線を遮蔽する機能等の赤外線カット以
外の各種機能を有する形態や、強靱性、強度等の赤外線カットフィルターの物性を向上さ
せる機能を有する形態を挙げることができる。
このように上記光選択透過フィルターが他の機能を有する形態においては、本発明の積層
体の一方の表面に反射膜を形成し、他方の表面に他の機能を付与するための機能性材料層
を形成することが好ましい。機能性材料層は、例えば、ＣＶＤ法、スパッタリング法、真
空蒸着法により、直接、上記積層体上に形成したり、離型処理された仮の基材上に形成さ
れた機能性材料層を上記積層体に接着剤で張り合わせたりすることにより得ることができ
る。また、原料物質を含有する液状組成物を上記積層体に塗布、乾燥して、製膜すること
によっても得ることができる。例えば、紫外線を遮断する層は、吸収層の光への劣化対策
として、基材（例えば、ガラス基板）上に形成された吸収層の上に、紫外線吸収剤を含む
液状樹脂組成物を塗布し、乾燥又は硬化して、紫外線吸収剤を含む樹脂層を製膜すること
も、好ましい。
上記光選択透過フィルターは、光の透過率を選択的に低減するものである。低減させる光
としては、１０ｎｍ〜１０００ｎｍの間のものであればよく、用いる用途により選択する
ことができる。低減させる光の波長に応じて赤外線カットフィルター、紫外線カットフィ
ルター、赤外・紫外線カットフィルター等とすることができるが、中でも、７５０ｎｍ〜
１０００ｎｍの赤外光（より好ましくは６５０ｎｍ〜１０００ｎｍの赤外光）と２００〜
３５０ｎｍの紫外光とを低減し、それ以外の光を透過するものであることが好ましい。す
なわち、本発明の光選択透過フィルターは、赤外・紫外線カットフィルターであることが
好ましい。
赤外線カットフィルターは、赤外線領域である６５０ｎｍ〜１００００ｎｍの波長を有す
る光のうち、いずれかの波長（範囲）の光を選択的に低減する機能を有するフィルターで
あればよい。選択的に低減する波長の範囲としては、６５０ｎｍ〜２５００ｎｍ、６５０
ｎｍ〜１０００ｎｍ又は８００ｎｍ〜１０００ｎｍであることが好適である。これらの範
囲の波長の少なくとも一つを選択的に低減するフィルターもまた、上記赤外線カットフィ
ルターに含まれる。選択的に低減する波長の範囲としては、近赤外線領域である６５０ｎ
ｍ〜１０００ｎｍであることがより好ましい。
紫外線カットフィルターは、紫外線を遮断する機能を有するフィルターである。選択的に
低減する波長の範囲としては、２００〜３５０ｎｍであることが好ましい。
赤外・紫外線カットフィルターは、紫外線及び赤外線の両方を遮断する機能を有するフィ
ルターである。選択的に低減する波長の範囲は、上述と同様であることが好ましい。
【００７６】
本発明の光選択透過フィルターが赤外線カットフィルターである形態においては、７５０
〜１０００ｎｍの赤外線の透過率を選択的に５％以下に低減するものが好ましい。例えば
、上記赤外線カットフィルターをカメラモジュールとして用いる場合には、赤外光の透過
率が５％以下であり、可視光における４５０〜６００ｎｍの透過率が７０％以上であるこ
とが好適である。より好ましくは８０％以上である。また、可視光の中でも４８０〜５５
０ｎｍの波長域の光の透過率が８５％以上であることが好ましく、９０％以上であること
がより好適である。なお、上記赤外線カットフィルターにおいては、その他（赤外線領域
以外）の波長の透過率としては、より好ましくは８５％以上であり、更に好ましくは９０
％以上である。すなわち、上記光選択透過フィルターは、波長が４８０〜５５０ｎｍにお
ける光の透過率が８５％以上であり、かつ７５０〜１０００ｎｍにおける透過率が５％以
下の赤外線カットフィルターであることが好ましい。
透過率は、分光光度計（Ｓｈｉｍａｄｚｕ  ＵＶ−３１００、島津製作所社製）を用いて
測定することができる。
本発明の光選択透過フィルターが紫外線カットフィルターである形態においては、２００
〜３５０ｎｍの紫外線の透過率を選択的に５％以下に低減するものが好ましい。
本発明の光選択透過フィルターが赤外・紫外線カットフィルターである形態においては、
６５０ｎｍ〜１μｍの赤外光と２００〜３５０ｎｍの紫外光とを選択的に５％以下に低減
するものが好ましい。
上記光選択透過フィルターとして好ましくは、上記積層体の少なくとも一方の表面に、反
射膜（好ましくは、（近）赤外線反射膜）が形成されてなる形態である。すなわち上記積
層体及び反射膜を含む光選択透過フィルターであることが好適である。このような構成に
よって、光遮断特性の入射角依存性をより充分に低減することができる。この場合、光選
択透過フィルターにおける反射膜の配置形態（構成）は特に限定されない。
上記反射膜としては、耐熱性に優れる観点から、各波長の屈折率を制御できる無機多層膜
が好適である。無機多層膜としては、基材や吸収層、他の構成部材の表面に、真空蒸着法
やスパッタリング法等により、低屈折率材料及び高屈折率材料を交互に積層させた屈折率
制御多層膜であることが好ましい。上記反射膜はまた、透明導電膜も好適である。透明導
電膜としては、インジウム−スズ系酸化物（ＩＴＯ）等の赤外線を反射する膜としての透
明導電膜が好ましい。中でも、無機多層膜が好適である。
上記無機多層膜として好ましくは、誘電体層Ａと、誘電体層Ａが有する屈折率よりも高い
屈折率を有する誘電体層Ｂとを交互に積層した誘電体多層膜である。
上記誘電体層Ａを構成する材料としては、屈折率が１．６以下の材料を通常用いることが
できる。好ましくは、屈折率の範囲が１．２〜１．６の材料である。
上記材料としては、例えば、シリカ、アルミナ、フッ化ランタン、フッ化マグネシウム、
六フッ化アルミニウムナトリウム等が好適である。
上記誘電体層Ｂを構成する材料としては、屈折率が１．７以上の材料を用いることができ
る。好ましくは、屈折率の範囲が１．７〜２．５である。
上記材料としては、例えば、酸化チタン、酸化ジルコニウム、五酸化タンタル、五酸化ニ
オブ、酸化ランタン、酸化イットリウム、酸化亜鉛、硫化亜鉛、酸化インジウムを主成分
とし酸化チタン、酸化錫、酸化セリウム等を少量含有させたもの等が好適である。
上記誘電体層Ａ及び誘電体層Ｂの各層の厚みは、通常、遮断しようとする光の波長をλ（
ｎｍ）とすると、０．１λ〜０．５λの厚みであることが好ましい。厚みが上記範囲外に
なると、屈折率（ｎ）と膜厚（ｄ）との積（ｎ×ｄ）がλ／４で算出される光学的膜厚と
大きく異なって反射・屈折の光学的特性の関係が崩れてしまい、特定波長の遮断・透過を
するコントロールができなくなるおそれがある。
上記誘電体層Ａと誘電体層Ｂとを積層する方法については、これら材料層を積層した誘電
体多層膜が形成される限り特に制限はないが、例えば、ＣＶＤ法、スパッタ法、真空蒸着
法等により、誘電体層Ａと誘電体層Ｂとを交互に積層することにより誘電体多層膜を形成
することができる。
上記反射膜はまた、上述したように多層膜であることが好ましいが、その積層数は、撮像
素子が有する反射膜の積層数の合計として、１０〜８０層の範囲が好ましい。より好まし
くは２５〜５０層の範囲である。
上記反射膜の厚みは、０．５〜１０μｍであることが好ましい。より好ましくは２〜８μ
ｍである。なお、光選択透過フィルターや撮像素子が有する反射膜の合計の厚みとして、
上記範囲にあることが好適である。
上記反射膜と吸収層の好ましい形態として、赤外領域（６５０〜７５０ｎｍ）における吸
収層の吸収極大波長に対して、光学フィルターとしてスムーズな透過率スペクトルを得る
という観点では、吸収層より透過率が小さくなる反射膜の波長が＋３０ｎｍ以下に存在す
ることが好ましく、より好ましくは＋２０ｎｍ以下、更に好ましくは＋１０ｎｍ以下、特
に好ましくは０ｎｍ以下に存在することである。一方、光学フィルターとしての角度依存
性を小さくするという観点では、−１０ｎｍ以上であることが好ましく、０ｎｍ以上であ
ることがより好ましく、１０ｎｍ以上であることが更に好ましく、２０ｎｍ以上であるこ
とが特に好ましい。
ここで、本発明の積層体の一部である樹脂層を反射型光選択透過フィルターの吸収層とし
て使用し、上記積層体の少なくとも一方の面に反射膜を形成する場合には、反射膜として
１０層以上の多層膜を形成することが好ましい。また、反射膜を形成した後に、上記樹脂
組成物から形成される樹脂層を形成することも好適である。
上記反射膜は、積層体を構成する基材又は樹脂層に、直接又は他の構成部材を介して存在
することが好ましい。例えば、これらの表面に、ＣＶＤ法、スパッタ法、真空蒸着法等を
用いて反射膜を形成することが好適である。中でも、真空蒸着法を用いることが好ましい
。より好ましくは、離型処理したガラス等の仮の基材に蒸着層を形成し、透明無機材料層
又は樹脂層等に該蒸着層を転写することで、反射膜を形成する方法である。これにより、
蒸着によって光選択透過フィルターが変形しカールしたり、割れが生じたりする可能性を
小さくすることができる。なお、この場合、蒸着層を転写しようとする透明無機材料層又
は樹脂層等には、接着層を形成しておくことが好ましい。
このように反射膜（好ましくは無機多層膜）の形成には、蒸着法を用いることが好適であ
るが、蒸着温度は、１００℃以上とすることが好適である。より好ましくは１２０℃以上
、更に好ましくは１５０℃以上である。このような高温で蒸着すると、無機膜（無機多層
膜を構成する無機膜）が緻密で硬くなり、種々の耐性が向上し、歩留りが向上する等の利
点がある。そのため、このような蒸着温度に耐える透明無機材料層、樹脂成分及び色素を
用いることは、非常に意味がある。本発明の積層体を用いれば、高温で蒸着できるだけで
なく、低温で蒸着したとしても、無機膜との線膨張係数の差が小さいため、例えば、リフ
ロー工程等の製造工程での加熱環境や過酷な使用環境においても、線膨張係数の差による
無機層クラックが生じない。
ところで、一般に、基材の片面又は両面に反射膜を有する反射型フィルターは、光の遮断
性能には優れるものの、光の入射角によって反射特性が変化する入射角依存性（「視野角
依存性」ともいう）を有する、すなわち入射角により分光透過率曲線が異なるため、その
改善が課題とされている。
光遮断特性の入射角依存性は、例えば、分光光度計（Ｓｈｉｍａｄｚｕ  ＵＶ−３１００
、島津製作所社製）を用いて、入射角を変えた透過率（例えば０°、２０°、２５°、３
０°等。入射角０°における透過率とは、光選択透過フィルターの厚み方向から光が入射
するようにして測定される透過率であり、入射角２０°における透過率とは、光選択透過
フィルターの厚み方向に対して２０°傾いた方向から光が入射するようにして測定される
透過率である。）を測定し、そのスペクトル変化量により評価できる。
なお、光遮断特性の入射角依存性は、吸収層の吸収により充分に低減されている必要があ
り、入射角の変化に対して透過率スペクトルが変化しないこと、又は、その変化の程度が
小さいことが好ましい。具体的には、入射角０°を２０°に変えても（より好ましくは２
５°に変えても）、透過率８０％以上の領域において、透過率のスペクトルが変化しない
ことが好ましく、より好ましくは、透過率７０％以上の領域において透過率のスペクトル
が変化しないことであり、更に好ましくは、透過率６０％以上の領域において透過率のス
ペクトルが変化しないことである。最も好ましくは、いずれの透過率領域においてもスペ
クトルが変化しないことである。
本発明の光選択透過フィルターは、耐光性、耐熱性及び光選択透過性に特に優れ、しかも
光遮断特性の入射角依存性を充分に低減することができるため、例えば、自動車や建物等
のガラス等に装着される熱線カットフィルター等として有用であるのみならず、カメラモ
ジュール（固体撮像素子ともいう）用途における光ノイズを遮断し視感度補正するための
フィルターとしても有用である。中でも、本発明の光選択透過フィルターは、デジタルス
チルカメラや携帯電話用カメラ等のカメラモジュールに用いられるフィルターとして有用
である。すなわち、上記光選択透過フィルターは、撮像素子用光選択透過フィルターであ
ることが好適である。このように上記光選択透過フィルターを備える撮像素子もまた、本
発明の好適な実施形態の１つである。
【００７７】
＜撮像素子＞
本発明の撮像素子は、上記積層体を１又は２以上含むが、必要に応じて、更に他の部材を１又は２以上有するものであってもよい。通常、撮像素子は、ＣＣＤ（Charge  Coupled Device）やＣＭＯＳ（Complementary  Metal-Oxide  Semiconductor）等の検出素子（センサー）及びレンズを有するが、更に、光学フィルターや、部材を固定させるための接着剤等が挙げられる。
上記撮像素子として好ましくは、上記積層体の少なくとも一方の表面に、反射膜が形成さ
れてなる形態である。すなわち上記積層体及び反射膜を含む撮像素子であることが好適で
ある。このような構成によって、光遮断特性の入射角依存性をより充分に低減することが
できる。この場合、撮像素子における反射膜の配置形態（構成）は特に限定されない。例
えば、レンズに反射膜が直接形成されることで、当該レンズと反射膜とが一体化した形態
（形態（ａ）とも称す）；撮像素子が、反射膜を含む光学フィルターを備えることで、レ
ンズとは独立した構成部材として反射膜を有する形態（形態（ｂ）とも称す）；等が挙げ
られる。
なお、反射膜については、上述したとおりである。
上記形態（ａ）において、撮像素子が２枚以上のレンズを有する場合、反射膜が形成され
るレンズの枚数は特に限定されない。
上記形態（ｂ）において、反射膜を含む光学フィルターは、（近）赤外線を反射する機能
のみを備えたものであってもよいし、更に（近）赤外線を吸収する機能を備えたものであ
ってもよい。
上記反射膜を含む光学フィルターは、本発明の積層体と反射膜とを備える光選択透過フィ
ルターであってもよいし、該光選択透過フィルター以外の光学フィルターであってもよい
。また、反射膜を含む光学フィルターを１又は２以上有していてもよいし、配置形態も特
に限定されない。例えば、撮像素子が２枚以上のレンズを有する場合には、当該反射膜を
有するフィルターは、レンズ間に配置されていてもよい。
なお、上記反射膜は、レンズの一方の面若しくは両面、及び／又は、基材の一方の面若し
くは両面に、形成されることが好適である。
【実施例】
【００７８】
以下に実施例を掲げて本発明を更に詳細に説明するが、本発明はこれらの実施例のみに限定されるものではない。特に断りのない限り、「部」は「質量部」を、「％」は「質量％」を意味するものとする。
＜カチオン硬化触媒の調製＞
調製例１（ＴＰＢ含有粉末Ｂの合成）
国際公開第１９９７／０３１９２４号公報に記載された合成法にしたがって、ＴＰＢ（ト
リス（ペンタフルオロフェニル）ボラン）含有量７％のアイソパーＥ溶液２５５ｇを調製
した。この溶液に水を６０℃で滴下した。滴下途中から白色結晶が析出した。反応液を室
温まで冷却した後、得られたスラリーを吸引ろ過し、ｎ−ヘプタンで洗浄した。得られた
ケーキを６０℃で減圧乾燥した後、白色結晶であるＴＰＢ・水錯体（ＴＰＢ含有粉末Ｂ）
を１８．７ｇ得た。この錯体は水分量９．２％（カールフィッシャー水分計）であり、Ｔ
ＰＢ含有率は９０．８％であった。乾燥後の錯体に対して１９Ｆ−ＮＭＲ分析及びＧＣ分
析を実施したが、ＴＰＢ以外のピークは検出されなかった。
１９Ｆ−ＮＭＲの測定結果を以下に示す。
１９Ｆ−ＮＭＲ（ＣＤＣｌ３）ｐｐｍ（標準物質：ＣＦＣｌ３ ０ｐｐｍ）
δ＝−１３５．６（６Ｆ，ｍ）
δ＝−１５６．５（３Ｆ，ｄｄ）
δ＝−１６３．５（６Ｆ，ｄ）
調製例２（カチオン硬化触媒Ｂの調製）
調製例１で得たＴＰＢ含有粉末Ｂ：２ｇ（ＴＰＢ純分：１．８１６ｇ（３．５４７ｍｍｏｌ）、水：０．１８４ｇ（１０．２１１ｍｍｏｌ））に対し、γ−ブチロラクトンを１．６ｇ添加し、室温で１０分間混合した。その後、２ｍｏｌ／Ｌアンモニア・エタノール溶液を２．１ｇ添加し、室温で６０分間混合し、カチオン硬化触媒（ＴＰＢ触媒）の均一溶液とした。これをカチオン硬化触媒Ｂとした。
合成例１（フタロシアニン（１）の合成）
（１）工程１
１０００ｍｌの四つ口セパラブルフラスコにテトラフルオロフタロニトリル５４ｇ（０．
２７ｍｏｌ）、フッ化カリウム３４．５ｇ（０．５９ｍｏｌ）、及び、アセトン１２６ｇ
を仕込み、更に滴下ロートに３−クロロ−４−ヒドロキシ安息香酸メトキシエチルエステ
ル１２７ｇ（０．５５ｍｏｌ）及びアセトン２１６ｇを仕込んだ。反応容器を氷冷下、攪
拌しながら、滴下ロートより３−クロロ−４−ヒドロキシ安息香酸メトキシエチルエステ
ル溶液を約２時間かけて滴下した後、更に２時間攪拌を続けた。その後、反応温度を室温
までゆっくりと上昇させながら一晩攪拌した。反応液をろ過し、ロータリーエバポレータ
ーでろ液からアセトンを留去し、メタノールを加えて再結晶を行った。得られた結晶をろ
過し、真空乾燥により、中間体（１）を１０８．７ｇ（収率６４．８％）を得た。
この工程１の反応を、以下に簡略して示す。
【００７９】
【化３】
2016027400.tif 000004
（２）工程２
２００ｍｌの四つ口フラスコに、工程１で得られた中間体（１）を２０．０ｇ（０．０３
２ｍｏｌ）、ヨウ化亜鉛（ＩＩ）２．５７ｇ（０．００８１ｍｏｌ）、及び、ベンゾニト
リル３０．０ｇを仕込み、１６０℃で撹拌しながら２４時間反応させた。反応終了後、メ
チルセロソルブ５２．７ｇを反応液に加えた後、メタノールと水の混合溶液に滴下して結
晶を析出させ、吸引ろ過後ウェットケーキを得た。得られたケーキを再度、メタノールと
水の混合溶液で撹拌洗浄し、吸引ろ過した。得られたケーキを、真空乾燥機を用いて９０
℃で２４時間乾燥後、目的物であるフタロシアニン（１）を１７．７８ｇ（収率８７．１
％）得た。
この工程２の反応を、以下に簡略して示す。
【００８０】
【化４】
2016027400.tif 000005
合成例１で得たフタロシアニン（１）は、上記構造中、主骨格中に「＊」で示す部分（合
計８個）のそれぞれに、右側に示す置換基が置換した構造からなる。
合成例２（フタロシアニン（２）の合成）
（１）工程１
１０００ｍｌの四つ口セパラブルフラスコにテトラフルオロフタロニトリル７５ｇ（０．
３７ｍｏｌ）、フッ化カリウム５２．３ｇ（０．９０ｍｏｌ）、及び、アセトニトリル１
６７ｇを仕込み、更に滴下ロートに２，６−ジクロロフェノール１２３．４ｇ（０．７６
ｍｏｌ）及びアセトニトリル１３３ｇを仕込んだ。攪拌しながら、滴下ロートより２，６
−ジクロロフェノール溶液を約２時間かけて滴下した後、更に２時間攪拌を続けた。その
後、一晩攪拌し反応させた。反応液をろ過し、ロータリーエバポレーターでろ液からアセ
トニトリルを留去し、メタノールを加えて再結晶を行った。得られた結晶をろ過し、真空
乾燥により、中間体（２）を１４８．１ｇ（収率８０．２％）を得た。
この工程１の反応を、以下に簡略して示す。
【００８１】
【化５】
2016027400.tif 000006
（２）工程２
５００ｍｌの四つ口セパラブルフラスコに、中間体（２）を１４０ｇ（０．２９ｍｏｌ）
、炭酸カリウム１０７．８ｇ（０．７８ｍｏｌ）、ｐ−ヒドロキシ安息香酸メチル９２．
１ｇ（０．６１ｍｏｌ）及びアセトン２８０ｇを仕込んだ。反応液を６０℃で一晩攪拌し
反応させた後、反応液をろ過し、ロータリーエバポレーターでろ液からアセトンを留去し
、メタノールとメタノールの混合液を加えて再結晶を行った。得られた結晶をろ過し、真
空乾燥により、中間体（３）を２０２．３ｇ（収率９３．１％）を得た。
この工程２の反応を、以下に簡略して示す。
【００８２】
【化６】
2016027400.tif 000007
（３）工程３
２００ｍｌの四つ口フラスコに工程２で得られた中間体（３）を２２．５ｇ（０．０３０
ｍｏｌ）、ヨウ化亜鉛（ＩＩ）２．３７ｇ（０．００７４ｍｏｌ）、ベンゾニトリル５２
．５ｇを仕込み、１６０℃で撹拌しながら２４時間反応させた。反応終了後、メチルセロ
ソルブ３０．３ｇを反応液に加えた後、メタノールと水の混合溶液に滴下して結晶を析出
させ、吸引ろ過後ウェットケーキを得た。得られたケーキを再度、メタノールと水の混合
溶液で撹拌洗浄し、吸引ろ過した。得られたケーキを、真空乾燥機を用いて９０℃で２４
時間乾燥後、目的物であるフタロシアニン（２）を１７．８３ｇ（収率８６．１％）得た
。
この工程３の反応を、以下に簡略して示す。
【００８３】
【化７】
2016027400.tif 000008
合成例２で得たフタロシアニン（２）は、上記構造中、主骨格中に「＊」で示す部分（合
計１６個）のうち８個に右側の上に示す置換基が、残り８個に右側の下に示す置換基が、
それぞれ置換（又は結合）した構造からなる。
合成例３（フタロシアニン（３）の合成）
（１）工程１
１０００ｍｌの三つ口反応容器に３−ニトロフタロニトリル１００ｇ（０．５８ｍｏｌ）
、炭酸カリウム１５９．７ｇ（１．１６ｍｏｌ）、２，６−ジクロロフェノール１０４．
６ｇ（０．６４ｍｏｌ）及びアセトニトリル４００ｇを仕込んだ。６０℃で一晩攪拌し反
応させた後に、反応液をろ過し、ロータリーエバポレーターでろ液からアセトニトリルを
留去し、メタノールを加えて再結晶を行った。得られた結晶をろ過し、真空乾燥により、
中間体（４）を１００．９ｇ（収率６０．２％）を得た。
この工程１の反応を、以下に簡略して示す。
【００８４】
【化８】
2016027400.tif 000009
（２）工程２
３００ｍｌの四つ口フラスコに、工程１で得られた中間体（４）を６０．０ｇ（０．２１
ｍｏｌ）、塩化銅（Ｉ）５．６５ｇ（０．０５７ｍｏｌ）、ジエチレングリコールモノメ
チルエーテル１４０．０ｇを仕込み、１６０℃で撹拌しながら２４時間反応させた。反応
終了後、メチルセロソルブ１００．０ｇを反応液に加えた後、メタノールと水の混合溶液
に滴下して結晶を析出させ、吸引ろ過後ウェットケーキを得た。得られたケーキを再度、
メタノールと水の混合溶液で撹拌洗浄し、吸引ろ過した。得られたケーキを、真空乾燥機
を用いて９０℃で２４時間乾燥後、目的物であるフタロシアニン（３）を５１．４８ｇ（
収率８０．４％）得た。
この工程２の反応を、以下に簡略して示す。
【００８５】
【化９】
2016027400.tif 000010
合成例３で得たフタロシアニン（３）は、上記構造中、主骨格中に「＊」で示す部分（合
計８個）のうち４個に右側の上に示す置換基が、残り４個に右側の下に示す置換基（すな
わち水素原子）が、それぞれ置換（又は結合）した構造からなる。
＜樹脂組成物及び硬化物（積層体）の調製＞
実施例１
セロキサイドＣＥＬ−２０２１Ｐを１５部、ＥＨＰＥ−３１５０を８５部、プロピレング
リコールモノメチルエーテルアセテート（ＰＧＭＥＡ）２４０部、テトラヒドロフラン（
ＴＨＦ）４０部、及び、合成例１で得たフタロシアニン（１）を８部、８０℃にて均一混
合した。その後、４０℃に降温し、シランカップリング剤としてＫＢＭ−９０３（信越シリコーン社製）を１部、硬化剤としてカチオン硬化触媒Ｂを５．６部均一に混合し、
異物を０．４５μｍフィルター（ＧＬサイエンス社製、非水系１３Ｎ）にてろ過した。以
上により、樹脂組成物（１）を得た。
得られた樹脂組成物を用いて、後述の方法により成膜及び硬化を行い、成膜性、各透過率
や耐熱性、接着性を評価した。結果を表３に示す。
実施例２〜５
樹脂組成物を構成するシランカップリング剤の量、並びに、硬化剤の量を表１に示すとおりに変更したこと以外は、実施例１と同様にして樹脂組成物（２）〜（５）を得た。当該樹脂組成物を用いて、後述の方法により成膜及び硬化を行い、硬化物（積層物）を得た。
実施例６
セロキサイドＣＥＬ−２０２１Ｐを１５部、ＥＨＰＥ−３１５０を８５部、ＥＨＶＥを８０部、プロピレングリコールモノメチルエーテルアセテート（ＰＧＭＥＡ）２４０部、テトラヒドロフラン（ＴＨＦ）４０部、及び、合成例１で得たフタロシアニン（１）を８部、８０℃にて均一混合した。その後、４０℃に降温し、シランカップリング剤としてＫＢＭ−９０３（信越シリコーン社製）を１部、硬化剤としてカチオン硬化触媒Ｂを２０部均一に混合し、異物を０．４５μｍフィルター（ＧＬサイエンス社製、非水系１３Ｎ）にてろ過した。以上により、樹脂組成物（６）を得た。
得られた樹脂組成物を用いて、後述の方法により成膜及び硬化を行い、成膜性、各透過率
や耐熱性、接着性を評価した。結果を表３に示す。
実施例７
セロキサイドＣＥＬ−２０２１Ｐを１５部、ＥＨＰＥ−３１５０を８５部、プロピレング
リコールモノメチルエーテルアセテート（ＰＧＭＥＡ）２４０部、テトラヒドロフラン（
ＴＨＦ）４０部、及び、合成例１で得たフタロシアニン（１）を３部、合成例３で得たフタロシアニン（３）を１０部、合成例２で得たフタロシアニン（２）を２部、８０℃にて均一混合した。その後、４０℃に降温し、シランカップリング剤としてＫＢＭ−９０３（信越シリコーン社製）を１部、硬化剤としてカチオン硬化触媒Ｂを５．６部均一に混合し、異物を０．４５μｍフィルター（ＧＬサイエンス社製、非水系１３Ｎ）にてろ過した。以上により、樹脂組成物（７）を得た。
得られた樹脂組成物を用いて、後述の方法により成膜及び硬化を行い、成膜性、各透過率
や耐熱性、接着性を評価した。結果を表３に示す。
実施例８〜１０
セロキサイドＣＥＬ−２０２１Ｐを１５部、ＥＨＰＥ−３１５０を８５部、プロピレング
リコールモノメチルエーテルアセテート（ＰＧＭＥＡ）２４０部、テトラヒドロフラン（
ＴＨＦ）４０部、及び、合成例１で得たフタロシアニン（１）を９部、８０℃にて均一混
合した。その後、２５℃に降温し、シランカップリング剤としてＫＢＭ−９０３（信越シリコーン社製）を２部、硬化剤としてカチオン硬化触媒Ｂを１０部均一に混合し、異物を０．４５μｍフィルター（ＧＬサイエンス社製、非水系１３Ｎ）にてろ過した。以上により、樹脂組成物（１２）を得た。
得られた樹脂組成物を用いて、後述の方法により成膜及び硬化を行い、成膜性、各透過率
や耐熱性、接着性を評価した。結果を表４に示す。
実施例１１
セロキサイドＣＥＬ−２０２１Ｐを１５部、ＥＨＰＥ−３１５０を８５部、プロピレング
リコールモノメチルエーテルアセテート（ＰＧＭＥＡ）１４０部、プロピレングリコールモノメチルエーテル（ＰＧＭＥ）１１０部、及び、合成例１で得たフタロシアニン（１）を９部、８０℃にて均一混合した。その後、２５℃に降温し、シランカップリング剤としてＫＢＭ−９０３（信越シリコーン社製）を２部、硬化剤としてカチオン硬化触媒Ｂを１０部均一に混合し、異物を０．４５μｍフィルター（ＧＬサイエンス社製、非水系１３Ｎ）にてろ過した。以上により、樹脂組成物（１３）を得た。
得られた樹脂組成物を用いて、後述の方法により成膜及び硬化を行い、成膜性、各透過率
や耐熱性、接着性を評価した。結果を表４に示す。
【００８６】
実施例１２
セロキサイドＣＥＬ−２０２１Ｐを１５部、ＥＨＰＥ−３１５０を８５部、プロピレング
リコールモノメチルエーテルアセテート（ＰＧＭＥＡ）１４０部、プロピレングリコールモノメチルエーテル（ＰＧＭＥ）１１０部、及び、合成例１で得たフタロシアニン（１）を９部、８０℃にて均一混合した。その後、２５℃に降温し、シランカップリング剤としてＺ−６０９４（東レダウコーニング社製）を２部、硬化剤としてカチオン硬化触媒Ｂを２０部均一に混合し、異物を０．４５μｍフィルター（ＧＬサイエンス社製、非水系１３Ｎ）にてろ過した。以上により、樹脂組成物（１４）を得た。
得られた樹脂組成物を用いて、後述の方法により成膜及び硬化を行い、成膜性、各透過率
や耐熱性、接着性を評価した。結果を表４に示す。
実施例１３
ＥＨＰＥ−３１５０を１００部、ジクロロベンゼンを１００部、８０℃にて均一混合した。その後、２５℃に降温し、クロロホルムを２００部、スクアリリウム色素（東京化成工業社製、商品番号：Ｂ４６４９、スクアリリウム色素、ＣＡＳ：３５８７２７−５５−６）を４部均一に混合した。その後、シランカップリング剤としてＺ−６０９４（東レダウコーニング社製）を１部、硬化剤としてカチオン硬化触媒Ｂを１０部均一に混合し、異物を０．４５μｍフィルター（ＧＬサイエンス社製、非水系１３Ｎ）にてろ過した。以上により、樹脂組成物（１５）を得た。
得られた樹脂組成物を用いて、後述の方法により成膜及び硬化を行い、成膜性、各透過率
や耐熱性、接着性を評価した。結果を表４に示す。
比較例１
セロキサイドＣＥＬ−２０２１Ｐを１５部、ＥＨＰＥ−３１５０を８５部、プロピレング
リコールモノメチルエーテルアセテート（ＰＧＭＥＡ）２４０部、テトラヒドロフラン（
ＴＨＦ）４０部、及び、合成例１で得たフタロシアニン（１）を８部、８０℃にて均一混
合した。その後、４０℃に降温し、硬化剤としてカチオン硬化触媒Ｂを５．６部均一に混合し、異物を０．４５μｍフィルター（ＧＬサイエンス社製、非水系１３Ｎ）にてろ過した。以上により、樹脂組成物（８）を得た。
比較例２
セロキサイドＣＥＬ−２０２１Ｐを１５部、ＥＨＰＥ−３１５０を８５部、プロピレング
リコールモノメチルエーテルアセテート（ＰＧＭＥＡ）２４０部、テトラヒドロフラン（
ＴＨＦ）４０部、及び、合成例１で得たフタロシアニン（１）を３部、合成例３で得たフタロシアニン（３）を１０部、合成例２で得たフタロシアニン（２）を２部、８０℃にて均一混合した。その後、４０℃に降温し、硬化剤としてカチオン硬化触媒Ｂを５．６部均一に混合し、異物を０．４５μｍフィルター（ＧＬサイエンス社製、非水系１３Ｎ）にてろ過した。以上により、樹脂組成物（９）を得た。
比較例３
セロキサイドＣＥＬ−２０２１Ｐを１５部、ＥＨＰＥ−３１５０を８５部、プロピレング
リコールモノメチルエーテルアセテート（ＰＧＭＥＡ）２４０部、テトラヒドロフラン（
ＴＨＦ）４０部、及び、合成例１で得たフタロシアニン（１）を３部、合成例３で得たフタロシアニン（３）を１０部、合成例２で得たフタロシアニン（２）を２部、８０℃にて均一混合した。その後、４０℃に降温し、シランカップリング剤としてＺ−６０４３（東レダウコーニング社製）を１０部、硬化剤としてカチオン硬化触媒Ｂを５．６部均一に混合し、異物を０．４５μｍフィルター（ＧＬサイエンス社製、非水系１３Ｎ）にてろ過した。以上により、樹脂組成物（１０）を得た。
比較例４
セロキサイドＣＥＬ−２０２１Ｐを１５部、ＥＨＰＥ−３１５０を８５部、プロピレング
リコールモノメチルエーテルアセテート（ＰＧＭＥＡ）２４０部、テトラヒドロフラン（
ＴＨＦ）４０部、及び、合成例１で得たフタロシアニン（１）を３部、合成例３で得たフタロシアニン（３）を１０部、合成例２で得たフタロシアニン（２）を２部、８０℃にて均一混合した。その後、４０℃に降温し、シランカップリング剤としてＺ−６０４０（東レダウコーニング社製）を１０部、硬化剤としてカチオン硬化触媒Ｂを５．６部均一に混合し、異物を０．４５μｍフィルター（ＧＬサイエンス社製、非水系１３Ｎ）にてろ過した。以上により、樹脂組成物（１１）を得た。
【００８７】
上記実施例及び比較例で得られた樹脂組成物を用いて、後述の方法により成膜及び硬化を行い、成膜性、各透過率や耐熱性、接着性を評価した。結果を表３に示す。
【００８８】
各樹脂組成物を用いて成膜及び硬化を行い、硬化物（積層物）を得る方法を以下に説明する。
＜成膜及び硬化（熱硬化）方法＞
１、成膜方法
（１）樹脂組成物のコーティング
イソプロパノール溶媒で洗浄したガラス基板（ＳＣＨＯＴＴ社製、ガラス、Ｄ２６３、８
ｉｎｃｈ丸型）上に、各樹脂組成物を垂らした後、スピンコーター（ミカサ社製、１Ｈ−
ＤＸ２）を用い、３秒かけて所定の回転数（２５００ｒｐｍ、又は、２０００ｒｐｍ、又は、１５００ｒｐｍ）にし、所定時間を維持し、３秒かけて回転数を０ｒｐｍに戻して成膜した（すなわちコーティングした）。
２、硬化方法（熱硬化）
上記１の成膜方法で得た膜を、硬化させた。具体的には、以下の通りである。
実施例１〜９、比較例１〜４の硬化に関しては、イナートガスオーブン（光洋サーモシステム社製、ＩＮＬ−４５Ｎ１−Ｓ）を用いて、Ｎ２雰囲気下（酸素濃度３０ｐｐｍ以下）にて、３０℃より１時間で２５０℃に到達するプログラムにて昇温し、２５０℃で１時間保持した後、３０℃まで降温した。
実施例１０〜１２の硬化に関しては、オーブン（ＥＳＰＥＣ社製、ＰＶ−２１１）を用いて、大気（Ａｉｒ）雰囲気下にて、１８０℃に調温したオーブンに、塗布ガラスを投入し、１時間保持した後、塗布ガラスをオーブンより取り出した。
実施例１３の硬化に関しては、イナートガスオーブン（光洋サーモシステム社製、ＩＮＬ−４５Ｎ１−Ｓ）を用いて、Ｎ２雰囲気下（酸素濃度３０ｐｐｍ以下）にて、３０℃より１時間で２００℃に到達するプログラムにて昇温し、２００℃で１時間保持した後、３０℃まで降温した。
３、蒸着膜形成方法
上記２の硬化方法で得たコーティング層の反対面に、酸化チタン２０層／シリカ２０層の
交互蒸着層（赤外反射層）を形成し、コーティング層上に酸化チタン３層／シリカ３層の
交互蒸着層（反射防止層）を形成した。
＜各物性等の評価方法＞
１、成膜性
最終硬化後の硬化物（すなわち、上記２の硬化方法で得た硬化物）の中心３ｃｍ×３ｃｍ
の正方形の範囲を、２０倍の実体顕微鏡で確認し、以下の基準にて評価した。
◎：０．０３ｍｍ未満の欠点しか発生しなかった。
○：長さ又は直径０．０３ｍｍ以上１ｍｍ未満の欠点が発生した。
△：長さ又は直径１ｍｍ以上２ｍｍ未満の欠点が発生した。
×：長さ又は直径２ｍｍ以上の欠点が発生した。
２、透過率
分光光度計（島津製作所社製、ＵＶ−３１００）を用いて、各段階での透過率スペクトル
を測定した。各段階での、可視光の短波長領域である波長４３０ｎｍ、可視光の中心領域である５５０ｎｍ、及び、色素の吸収波長である６５０ｎｍにおける透過率を表３および４に示す。
なお、蒸着膜形成後の透過率は、入射光源側から、赤外反射層／ガラス／コーティング層
／反射防止層の順になるように積層体を配置して測定した。また、入射光に対して垂直に
なるように積層体を設置した場合（このようにして測定された透過率スペクトルを０度ス
ペクトルともいう。積層体の厚み方向（垂直方向）から光が入射するようにして測定され
る。）と、積層体の厚み方向（垂直方向）に対して３０度傾いた方向から光が入射するよ
うに積層体を設置した場合（このようにして測定された透過率スペクトルを３０度スペク
トルという。）との夫々について測定した。
３、耐熱性（リフロー耐熱性）
最終硬化後の硬化物（すなわち、上記２の硬化方法で得た硬化物）を、乾燥機（ヤマト科
学社製、ＤＨ６１１）を用いて、大気中、２６０℃で２０分間乾燥させた後、波長４３０
ｎｍ、５５０ｎｍ及び６５０ｎｍにおける硬化物の透過率を、吸光度計（島津製作所社製
、分光光度計ＵＶ−３１００）を用いて測定した。また、目視にて、クラック及び剥がれ
を確認した。クラック及び剥がれの評価は、５枚の評価用サンプルについて、以下の基準
にて評価した。
○：クラック及び剥がれが、全く発生しなかった。
×：１枚でもクラック又は剥がれが発生した。
【００８９】
４、接着性（煮沸試験）
最終硬化後の硬化物を、沸騰浴を用いて、煮沸環境に５時間静置した。その後、この硬化
物上に、カッター（ＯＬＦＡ社製、ＮＴカッター、Ａ３００）を用いて切り込みを入れ、
縦列、横列にそれぞれ１ｍｍ間隔で１１本のクロスカット線を作製し、１ｍｍ２の四角を
１００マス作製した。その硬化物上に、室温にて、空気が入らないようにテープ（３Ｍ社
製、メンディングテープ８１０）を貼り付け、３０秒間放置した。その後、硬化物に剥離
力が一定となるように、１秒以内に剥離操作を行うことにより、評価用サンプルを作製し
た。評価用サンプルについて、以下の基準にて評価した。
○：作製した１００マスの四角のうち、１マスも剥がれが発生しなかった。
△：作製した１００マスの四角のうち、１〜１０マスに剥がれが発生した。
×：作製した１００マスの四角のうち、１１〜１００マスに剥がれが発生した。
５、接着性（プレッシャークッカー（ＰＣＴ）試験）
最終硬化後の硬化物を、ＰＣＴ試験機を用いて、１２０℃／２気圧／湿度１００％に、５
０時間静置した後、上記４と同様にして接着性を評価した。
【００９０】
【表１】
2016027400.tif 000011
【００９１】
【表２】
2016027400.tif 000012
略号等は、下記のとおりである。
ＣＥＬ−２０２１Ｐ：液状脂環式エポキシ樹脂「セロキサイドＣＥＬ−２０２１Ｐ」、エ
ポキシ当量１３１、重量平均分子量１２０、ダイセル化学工業社製
ＥＨＰＥ−３１５０：脂環式エポキシ樹脂、重量平均分子量２９００、ダイセル化学工業
社製
ＥＨＶＥ：日本カーバイド社製、２−エチルヘキシルビニルエーテル
ＰＧＭＥＡ：プロピレングリコールモノメチルエーテルアセテート（別名：１，２−プロ
パンジオールモノメチルエーテルアセタート）
ＰＧＭＥ：プロピレングリコールモノメチルエーテル
ＴＨＦ：テトラヒドロフラン
フタロシアニン（１）：合成例１で得たフタロシアニン系色素
フタロシアニン（２）：合成例２で得たフタロシアニン系色素
フタロシアニン（３）：合成例３で得たフタロシアニン系色素
ＴＣ−ＳＱ−１：東京化成工業社製、商品番号：Ｂ４６４９、スクアリリウム色素、ＣＡＳ：３５８７２７−５５−６
ＫＢＭ−９０３：シランカップリング剤、信越シリコーン社製、3−アミノプロピルトリメトキシシラン
Ｚ−６０９４：シランカップリング剤、商品名「Ｚ−６０９４」、東レダウコーニング社製、３−（２−アミノエチル）アミノプロピルトリメトキシシラン
Ｚ−６０４３：シランカップリング剤、商品名「Ｚ−６０４３」、東レダウコーニング社
製
Ｚ−６０４０：シランカップリング剤、商品名「Ｚ−６０４０」、東レダウコーニング社
製
【００９２】
【表３】
2016027400.tif 000013
【００９３】
【表４】
2016027400.tif 000014
表１〜４より、以下のことがわかった。
【００９４】
上記実施例においては、樹脂組成物として、特定のオキシラン化合物とアミノ基含有シランカップリング剤を含むものを用いることによって、接着性、耐熱性（リフロー耐熱性）に優れた硬化物を与えることができるものであり、このような樹脂組成物は、基材上に層を形成するための積層用材料（特に、ＩＲカットフィルター等の光学材料）として好適に使用することができることがわかった。
【００９５】
特に、シランカップリング剤の官能基がアミノ基であるＫＢＭ―９０３を用いた実施例１〜７では、官能基がエポキシ基であるＺ−６０４０、Ｚ−６０４３を用いた比較例３，４より接着性（ＰＣＴ試験後）が向上することを確認できた。
【００９６】
基材にシランカップリング剤を用いて前処理コーティングを行わなくても、樹脂層を形成する樹脂組成物の含有成分の一つとしてアミノ基含有シランカップリング剤を用いることにより、湿熱環境に晒した後も、剥がれ等が充分に抑制されることが分かった。
【００９７】
なお、上記実施例で調製した組成および配合割合について、本明細書中に記載された好ましい範囲内において有利な効果を奏することが立証されている。
【産業上の利用可能性】
【００９８】
本発明の樹脂組成物及びそれを用いた近赤外線カットフィルターは、耐熱性及び密着性に優れるため、表示素子や撮像素子等の光学デバイス等、種々の分野において用いることが可能である。例えば、携帯電話用カメラ、デジタルカメラ、車載用カメラ、監視カメラ、表示素子（ＬＥＤ等）等の電子部品に使用できる。